(57)【要約】【課題】高輝度、高信頼性であって熱安定性も良好であり、赤色等の比較的長波長の発光色が任意に得られ、色純度が良好な有機電界発光素子と、これを用いた発光又は表示装置を提供すること。【解決手段】ガラス基板１上に、陽極２、正孔輸送層１０、発光層１１、電子輸送層１２及び陰極３がこの順に積層され、発光層１１が、下記一般式［Ｉ］で表されるスチリル化合物の少なくとも１種と、電荷輸送能を持つ材料との混合層からなっている有機電界発光素子、及びこの素子を画素の少なくとも一部に用いた発光又は表示装置。一般式［Ｉ］：Ｙ−ＣＨ＝ＣＨ−Ｘ［但し、前記一般式［Ｉ］において、Ｘはシアノ基、メチル基等の置換基を有するフェニル基等のアリール基、Ｙはアミノフェニル基等を骨格に有する基である。］【選択図】　　　　　図６
2004087463.tif 000002
【特許請求の範囲】
【請求項１】
発光領域を有する有機層が陽極と陰極との間に設けられている有機電界発光素子において、前記有機層の構成層のうちの少なくとも１層が、下記一般式［Ｉ］で表されるスチリル化合物の少なくとも１種と、電荷輸送能を持つ材料とを含む混合層からなることを特徴とする有機電界発光素子。
一般式［Ｉ］：
Ｙ−ＣＨ＝ＣＨ−Ｘ
〔但し、前記一般式［Ｉ］において、Ｘは下記一般式（１）〜（１３）のいずれかで表される基であり
【化１】
2004087463.tif 000138
2004087463.tif 000139
2004087463.tif 000140
2004087463.tif 000141
2004087463.tif 000142
（但し、前記一般式（１）において、Ｒ１〜Ｒ５は少なくとも一つがハロゲン原子、ニトロ基、シアノ基、トリフルオロメチル基、置換基を有してもよいアルキル基、及び置換基を有してもよいアルコキシル基から選ばれた基であり、それらは同一であっても異なってもよい。また、前記一般式（２）〜（１３）において、Ｒ６〜Ｒ１０９は、水素原子、ハロゲン原子、ニトロ基、シアノ基、トリフルオロメチル基、置換基を有してもよいアルキル基、置換基を有してもよいアリール基、及び置換基を有してもよいアルコキシル基から選ばれた基であり、それらは同一であっても異なってもよい。）、
また、前記一般式［Ｉ］において、Ｙは下記一般式（１４）〜（１６）のいずれかで表される基である。
【化２】
2004087463.tif 000143
（但し、前記一般式（１４）において、Ｚ１およびＺ２は、水素原子、置換基を有してもよいアルキル基、及び置換基を有してもよいアリール基から選ばれた基であり、それらは同一であっても異なってもよい。また、前記一般式（１５）及び（１６）において、Ｒ１１０〜Ｒ１２６は、水素原子、置換基を有してもよいアルキル基、置換基を有してもよいアリール基、置換基を有してもよいアルコキシル基、ハロゲン原子、ニトロ基、シアノ基及びトリフルオロメチル基から選ばれた基であり、それらは同一であっても異なってもよい。）］
【請求項２】
前記有機層が、正孔輸送層と電子輸送層とが積層された有機積層構造をなしており、前記有機積層構造のうちの少なくとも前記電子輸送層が、前記一般式［Ｉ］で表されるスチリル化合物の少なくとも１種を含む前記混合層からなる、請求項１に記載した有機電界発光素子。
【請求項３】
前記有機層が、正孔輸送層と電子輸送層とが積層された有機積層構造をなしており、前記有機積層構造のうちの少なくとも前記正孔輸送層が、前記一般式［Ｉ］で表されるスチリル化合物の少なくとも１種を含む前記混合層からなる、請求項１に記載した有機電界発光素子。
【請求項４】
前記有機層が、正孔輸送層と電子輸送層とが積層された有機積層構造をなしており、前記正孔輸送層が、前記一般式［Ｉ］で表されるスチリル化合物の少なくとも１種を含む前記混合層からなり、かつ前記電子輸送層が、前記一般式［Ｉ］で表されるスチリル化合物の少なくとも１種を含む前記混合層からなる、請求項１に記載した有機電界発光素子。
【請求項５】
前記有機層が、正孔輸送層と発光層と電子輸送層とが積層された有機積層構造をしており、前記有機積層構造のうちの少なくとも前記発光層が、前記一般式［Ｉ］で表されるスチリル化合物の少なくとも１種を含む前記混合層からなる、請求項１に記載した有機電界発光素子。
【請求項６】
前記混合層において、前記一般式［Ｉ］で表されるスチリル化合物の少なくとも１種が５〜９０重量％の濃度範囲で、電荷輸送能を持つ前記材料に混合されている、請求項１に記載した有機電界発光素子。
【請求項７】
前記混合層が、前記一般式［Ｉ］で表されるスチリル化合物の少なくとも１種と、６００ｎｍ〜７００ｎｍの範囲に発光極大を有する赤色又は橙色発光色素とを含む、請求項１に記載した有機電界発光素子。
【請求項８】
請求項１〜７のいずれか１項に記載した有機電界発光素子を用いた発光又は表示装置。
【請求項９】
前記有機電界発光素子を画素の少なくとも一部に用いたディスプレイデバイスとして構成された、請求項８に記載した発光又は表示装置。
【請求項１０】
発光領域を有する有機層が陽極と陰極との間に設けられている有機電界発光素子において、前記有機層の構成層のうちの少なくとも１層が、下記構造式（１７）−１〜（１７）−８６で表されるスチリル化合物の少なくとも１種と、電荷輸送能を持つ材料とを含む混合層からなることを特徴とする有機電界発光素子。
【化３】
2004087463.tif 000144
2004087463.tif 000145
2004087463.tif 000146
2004087463.tif 000147
2004087463.tif 000148
2004087463.tif 000149
2004087463.tif 000150
2004087463.tif 000151
2004087463.tif 000152
2004087463.tif 000153
2004087463.tif 000154
2004087463.tif 000155
2004087463.tif 000156
2004087463.tif 000157
2004087463.tif 000158
2004087463.tif 000159
2004087463.tif 000160
2004087463.tif 000161
2004087463.tif 000162
2004087463.tif 000163
2004087463.tif 000164
2004087463.tif 000165
2004087463.tif 000166
2004087463.tif 000167
2004087463.tif 000168
2004087463.tif 000169
2004087463.tif 000170
2004087463.tif 000171
2004087463.tif 000172
2004087463.tif 000173
2004087463.tif 000174
2004087463.tif 000175
2004087463.tif 000176
2004087463.tif 000177
2004087463.tif 000178
2004087463.tif 000179
2004087463.tif 000180
2004087463.tif 000181
2004087463.tif 000182
2004087463.tif 000183
2004087463.tif 000184
2004087463.tif 000185
2004087463.tif 000186
2004087463.tif 000187
2004087463.tif 000188
【請求項１１】
前記有機層が、正孔輸送層と電子輸送層とが積層された有機積層構造をなしており、前記有機積層構造のうちの少なくとも前記電子輸送層が、前記構造式（１７）−１〜（１７）−８６のいずれかで表されるスチリル化合物の少なくとも１種を含む前記混合層からなる、請求項１０に記載した有機電界発光素子。
【請求項１２】
前記有機層が、正孔輸送層と電子輸送層とが積層された有機積層構造をなしており、前記有機積層構造のうちの少なくとも前記正孔輸送層が、前記構造式（１７）−１〜（１７）−８６のいずれかで表されるスチリル化合物の少なくとも１種を含む前記混合層からなる、請求項１０に記載した有機電界発光素子。
【請求項１３】
前記有機層が、正孔輸送層と電子輸送層とが積層された有機積層構造をなしており、前記正孔輸送層が、前記構造式（１７）−１〜（１７）−８６のいずれかで表されるスチリル化合物の少なくとも１種を含む前記混合層からなり、かつ前記電子輸送層が、前記構造式（１７）−１〜（１７）−８６のいずれかで表されるスチリル化合物の少なくとも１種を含む前記混合層からなる、請求項１０に記載した有機電界発光素子。
【請求項１４】
前記有機層が、正孔輸送層と発光層と電子輸送層とが積層された有機積層構造をしており、前記有機積層構造のうちの少なくとも前記発光層が、前記構造式（１７）−１〜（１７）−８６のいずれかで表されるスチリル化合物の少なくとも１種を含む前記混合層からなる、請求項１０に記載した有機電界発光素子。
【請求項１５】
前記混合層において、前記構造式（１７）−１〜（１７）−８６のいずれかで表されるスチリル化合物の少なくとも１種が５〜９０重量％の濃度範囲で、電荷輸送能を持つ前記材料に混合されている、請求項１０に記載した有機電界発光素子。
【請求項１６】
前記混合層が、前記構造式（１７）−１〜（１７）−８６のいずれかで表されるスチリル化合物の少なくとも１種と、６００ｎｍ〜７００ｎｍの範囲に発光極大を有する赤色又は橙色発光色素とを含む、請求項１０に記載した有機電界発光素子。
【請求項１７】
請求項１０〜１６のいずれか１項に記載した有機電界発光素子を用いた発光又は表示装置。
【請求項１８】
前記有機電界発光素子を画素の少なくとも一部に用いたディスプレイデバイスとして構成された、請求項１７に記載した発光又は表示装置。
【発明の詳細な説明】
【０００１】
【発明の属する技術分野】
本発明は、発光領域を有する有機層が陽極と陰極との間に設けられている有機電界発光素子（有機ＥＬ素子）、及びこれを用いたディスプレイデバイス等の発光又は表示装置に関するものである。
【０００２】
【従来の技術】
軽量で高効率のフラットパネルディスプレイが、例えばコンピュータやテレビジョンの画面表示用として盛んに研究、開発されている。
【０００３】
まず、ブラウン管（ＣＲＴ）は、輝度が高く、色再現性が良いため、現在ディスプレイとして最も多く使われているが、嵩高く、重く、また消費電力も高いという問題がある。
【０００４】
また、軽量で高効率のフラットパネルディスプレイとして、アクティブマトリックス駆動等の液晶ディスプレイが商品化されているが、液晶ディスプレイは視野角が狭く、また自発光でないために、周囲が暗い環境下ではバックライトの消費電力が大きいことや、今後実用化が期待されている高精細度の高速ビデオ信号に対して十分な応答性能を有しない等の問題点がある。特に、大画面サイズのディスプレイを製造することは困難であり、そのコストが高いこと等の課題もある。
【０００５】
これに対する代替として、発光ダイオードを用いたディスプレイの可能性があるが、やはり製造コストが高く、また、１つの基板上に発光ダイオードのマトリックス構造を形成することが難しい等の問題があり、ブラウン管に取って代わる低価格のディスプレイ候補としては、実用化までの課題が大きい。
【０００６】
これらの諸課題を解決する可能性のあるフラットパネルディスプレイとして、最近、有機発光材料を用いた有機電界発光素子（有機ＥＬ素子）が注目されている。即ち、発光材料として有機化合物を用いることにより、自発光で、応答速度が高速であり、視野角依存性の無いフラットパネルディスプレイの実現が期待されている。
【０００７】
有機電界発光素子の構成は、透光性の正極と金属陰極との間に、電流の注入によって発光する発光材料を含む有機薄膜を形成したものである。Ｃ．　Ｗ．　Ｔａｎｇ、Ｓ．Ａ．　ＶａｎＳｌｙｋｅ等は　Ａｐｐｌｉｅｄ　Ｐｈｙｓｉｃｓ　Ｌｅｔｔｅｒｓ第５１巻１２号９１３〜９１５頁（１９８７年）掲載の研究報告において、有機薄膜を正孔輸送性材料からなる薄膜と電子輸送性材料からなる薄膜との２層構造として、各々の電極から有機膜中に注入された正孔（ホール）と電子が再結合することにより発光する素子構造を開発した（シングルヘテロ構造の有機ＥＬ素子）。
【０００８】
この素子構造では、正孔輸送材料または電子輸送材料のいずれかが発光材料を兼ねており、発光は発光材料の基底状態と励起状態のエネルギーギャップに対応した波長帯で起きる。このような２層構造とすることにより、大幅な駆動電圧の低減、発光効率の改善が行われた。
【０００９】
その後、Ｃ．　Ａｄａｃｈｉ　、Ｓ．　Ｔｏｋｉｔａ　、Ｔ．　Ｔｓｕｔｓｕｉ、Ｓ．　Ｓａｉｔｏ等の　Ｊａｐａｎｅｓｅ　Ｊｏｕｒｎａｌ　ｏｆ　Ａｐｐｌｉｅｄ　Ｐｈｙｓｉｃｓ第２７巻２号Ｌ２６９〜Ｌ２７１頁（１９８８年）掲載の研究報告に記載されているように、正孔輸送材料、発光材料、電子輸送材料の３層構造（ダブルヘテロ構造の有機ＥＬ素子）が開発され、更に、Ｃ．　Ｗ．　Ｔａｎｇ、Ｓ．　Ａ．　ＶａｎＳｌｙｋｅ、Ｃ．　Ｈ．　Ｃｈｅｎ等の　Ｊｏｕｒｎａｌ　ｏｆ　Ａｐｐｌｉｅｄ　Ｐｈｙｓｉｃｓ　第６５巻９号３６１０〜３６１６頁（１９８９年）掲載の研究報告に記載されているように、電子輸送材料中に発光材料を含ませた素子構造などが開発された。これらの研究により、低電圧で、高輝度の発光の可能性が検証され、近年、研究開発が非常に活発に行われている。
【００１０】
発光材料に用いる有機化合物は、その多様性から、理論的には分子構造を変化させることによって発光色を任意に変えることができるという利点があると言える。従って、分子設計を施すことにより、フルカラーディスプレイに必要な色純度の良いＲ（赤）、Ｇ（緑）、Ｂ（青）の３色を揃えることは、無機物を用いた薄膜ＥＬ素子と比べて容易であると言える。
【００１１】
現在、後記の非特許文献１で報告されているように、電子輸送材料として、トリス（８−キノリール）アルミニウム（以下、Ａｌｑ３と略記する。）に４−ジシアノメチレン−６−（ｐ−ジメチルアミノスチリル）−２−メチル−４Ｈ−ピラン（以下、ＤＣＭと略記する。）をドープした赤色発光の例等がある。
【００１２】
また、後記の非特許文献２で報告されているＢＳＢ−ＢＣＮは、１０００ｃｄ／ｍ２以上の高い輝度を実現している。
【００１３】
また、後記の特許文献１においては、特定のスチリル化合物を有機電界発光材料とすることを提案している。
【００１４】
【非特許文献１】Ｃｈｅｍ．Ｆｕｎｃｔ．Ｄｙｅｓ，Ｐｒｏｃ．Ｉｎｔ．Ｓｙｍｐ．，２ｎｄ　Ｐ．５３６（１９９３）
【非特許文献２】Ｔ．Ｔｓｕｔｓｕｉ，Ｄ．Ｕ．Ｋｉｍ，Ｉｎｏｒｇａｎｉｃ　ａｎｄ　Ｏｒｇａｎｉｃｅｌｅｃｔｒｏｌｕｍｉｎｅｓｃｅｎｃｅ　会議（１９９６、Ｂｅｒｌｉｎ）
【特許文献１】特開平７−１８８６４９号（特許請求の範囲、第５頁
右欄８行目〜第２２頁右欄５行目、図１〜図３）
【００１５】
【発明が解決しようとする課題】
しかしながら、実際には有機電界発光素子においても、解決しなければならない問題がある。安定した高輝度の赤色発光素子の開発は難しく、上記非特許文献１に示されている電子輸送材料のようにＡｌｑ３にＤＣＭをドープした赤色発光の例等は、輝度、信頼性ともにディスプレイ材料としては満足のいくものではない。
【００１６】
また、上記非特許文献２に示されているＢＳＢ−ＢＣＮは、１０００ｃｄ／ｍ２以上の高い輝度を実現しているが、フルカラーに対応する赤色としての色度が完全なものとは言えない。
【００１７】
さらに高輝度で安定かつ色純度の高い赤色発光素子の実現が、望まれているのが現状である。
【００１８】
また、上記特許文献１においては、特定のスチリル化合物を有機電界発光材料とすることを提案しているが、目的の発光色が青色であり、赤色等の他の色波長を得ることを目的としたものではない。
【００１９】
本発明の目的は、高い蛍光収率を有し、熱安定性にも優れた化合物を用いて、赤色等の比較的長波長の発光色を任意に選択でき、色純度が良く、高輝度かつ安定な発光を生じる有機電界発光素子、及びこれを用いた発光又は表示装置を提供することにある。
【００２０】
【課題を解決するための手段】
本発明者は、上記課題を解決するために鋭意検討した結果、特に、特定のスチリル化合物と、これに効率良くエネルギーを伝達することが可能な材料とから発光領域を構成した有機電界発光素子を作製すれば、高輝度、高信頼性であって熱安定性も良好であり、赤色等の比較的長波長の色純度が良好な発光素子を提供できることを見出し、本発明に到達したものである。
【００２１】
即ち、本発明は、発光領域を有する有機層が陽極と陰極との間に設けられ、電流の注入によって発光する有機物質を構成要素として含む有機電界発光素子において、前記有機層の構成層のうちの少なくとも１層が、下記一般式［Ｉ］で表されるスチリル化合物の少なくとも１種（１種であってよいが、２種又はそれ以上であってもよい。）と、電荷輸送能を持つ材料とを含む混合層からなることを特徴とする有機電界発光素子（以下、本発明の第１の有機ＥＬ素子と称することがある。）に係るものである。
【００２２】
一般式［Ｉ］：
Ｙ−ＣＨ＝ＣＨ−Ｘ
〔但し、前記一般式［Ｉ］において、Ｘは下記一般式（１）〜（１３）のいずれかで表される基であり
【化４】
2004087463.tif 000003
2004087463.tif 000004
2004087463.tif 000005
2004087463.tif 000006
2004087463.tif 000007
（但し、前記一般式（１）において、Ｒ１〜Ｒ５は少なくとも一つがハロゲン原子、ニトロ基、シアノ基、トリフルオロメチル基、置換基を有してもよいアルキル基、及び置換基を有してもよいアルコキシル基から選ばれた基であり、それらは同一であっても異なってもよい。また、前記一般式（２）〜（１３）において、Ｒ６〜Ｒ１０９は、水素原子、フッ素原子、塩素原子等（以下、同様）のハロゲン原子、ニトロ基、シアノ基、トリフルオロメチル基、置換基を有してもよいアルキル基及び、置換基を有してもよいアリール基、及び置換基を有してもよいアルコキシル基から選ばれた基であり、それらは同一であっても異なってもよい。）、
また、前記一般式［Ｉ］において、Ｙは下記一般式（１４）〜（１６）のいずれかで表される基である。
【００２３】
【化５】
2004087463.tif 000008
（但し、前記一般式（１４）において、Ｚ１およびＺ２は、水素原子、置換基を有してもよいアルキル基、及び置換基を有してもよいアリール基から選ばれた基であり、それらは同一であっても異なってもよい。また、前記一般式（１５）及び（１６）において、Ｒ１１０〜Ｒ１２６は、水素原子、置換基を有してもよいアルキル基、置換基を有してもよいアリール基、置換基を有してもよいアルコキシル基、ハロゲン原子、ニトロ基、シアノ基及びトリフルオロメチル基から選ばれた基であり、それらは同一であっても異なってもよい。）］
【００２４】
ここで、前記一般式［Ｉ］において、Ｒ１〜Ｒ５はハロゲン原子、ニトロ基等の置換基であることが不可欠であるが、これはＲ１〜Ｒ５が水素原子のときは赤色発光が得られない上に結晶性を低下させることができないからである。
【００２５】
本発明の有機電界発光素子において、前記一般式［Ｉ］で示されるスチリル化合物としては、下記構造式（１７）−１〜（１７）−８６で表される分子構造のスチリル化合物の少なくとも１種が使用可能である。
【００２６】
【化６】
2004087463.tif 000009
2004087463.tif 000010
2004087463.tif 000011
2004087463.tif 000012
2004087463.tif 000013
2004087463.tif 000014
2004087463.tif 000015
2004087463.tif 000016
2004087463.tif 000017
2004087463.tif 000018
2004087463.tif 000019
2004087463.tif 000020
2004087463.tif 000021
2004087463.tif 000022
2004087463.tif 000023
2004087463.tif 000024
2004087463.tif 000025
2004087463.tif 000026
2004087463.tif 000027
2004087463.tif 000028
2004087463.tif 000029
2004087463.tif 000030
2004087463.tif 000031
2004087463.tif 000032
2004087463.tif 000033
2004087463.tif 000034
2004087463.tif 000035
2004087463.tif 000036
2004087463.tif 000037
2004087463.tif 000038
2004087463.tif 000039
2004087463.tif 000040
2004087463.tif 000041
2004087463.tif 000042
2004087463.tif 000043
2004087463.tif 000044
2004087463.tif 000045
2004087463.tif 000046
2004087463.tif 000047
2004087463.tif 000048
2004087463.tif 000049
2004087463.tif 000050
2004087463.tif 000051
2004087463.tif 000052
2004087463.tif 000053
【００２７】
これらのスチリル化合物のうち、例えば構造式（１７）−１３におけるシアノ基の導入位置は、他の導入位置と比べて比較的短めの発光波長が得られるが、後者の場合は、分子骨格が安定化して発光波長をより長くすることができる。
【００２８】
また、本発明の化合物を含む混合層を形成するに使用可能な材料としては、本発明の化合物の他に、正孔輸送性材料（例えば、芳香族アミン類等）、電子輸送性材料（例えば、Ａｌｑ３、ピラゾリン類、オキサジアゾール類、トリアゾール類、フェニレン類等）、または一般に赤色発光用ドーパントとして用いられる一連の化合物（ＤＣＭおよびその類似化合物、ポルフィリン類、フタロシアニン類、ペリレン化合物、ナイルレッド、スクアリリウム化合物等）が挙げられる（以下、同様）。
【００２９】
本発明の有機電界発光素子において、前記有機層が、正孔輸送層と電子輸送層とが積層された有機積層構造をなしており、前記有機積層構造のうちの少なくとも前記電子輸送層が、前記一般式［Ｉ］又は前記構造式（１７）−１〜（１７）−８６のいずれかで表されるスチリル化合物の少なくとも１種を含む前記混合層からなってよい。
【００３０】
また、前記有機層が、正孔輸送層と電子輸送層とが積層された有機積層構造をなしており、前記有機積層構造のうちの少なくとも前記正孔輸送層が、前記一般式［Ｉ］又は前記構造式（１７）−１〜（１７）−８６のいずれかで表されるスチリル化合物の少なくとも１種を含む前記混合層からなっていてよい。
【００３１】
また、前記有機層が、正孔輸送層と電子輸送層とが積層された有機積層構造をなしており、前記正孔輸送層が、前記一般式［Ｉ］又は前記構造式（１７）−１〜（１７）−８６のいずれかで表されるスチリル化合物の少なくとも１種を含む前記混合層からなり、かつ前記電子輸送層が、前記一般式［Ｉ］又は前記構造式（１７）−１〜（１７）−８６のいずれかで表されるスチリル化合物の少なくとも１種を含む前記混合層からなっていてよい。
【００３２】
また、前記有機層が、正孔輸送層と発光層と電子輸送層とが積層された有機積層構造をなしており、前記有機積層構造のうちの少なくとも前記発光層が、前記一般式［Ｉ］又は前記構造式（１７）−１〜（１７）−８６のいずれかで表されるスチリル化合物の少なくとも１種を含む前記混合層からなっていてよい。
【００３３】
また、前記混合層において、前記一般式［Ｉ］又は前記構造式（１７）−１〜（１７）−８６のいずれかで表されるスチリル化合物の少なくとも１種が５〜９０重量％の濃度範囲で、電荷輸送能を持つ前記材料に混合されているのがよい。
【００３４】
また、前記混合層が、前記一般指揮［Ｉ］又は前記構造式（１７）−１〜（１７）−８６のいずれかで表されるスチリル化合物の少なくとも１種と、６００ｎｍ〜７００ｎｍの範囲に発光極大を有する赤色又は橙色発光色素とを含むのがよい。
【００３５】
なお、上記した「混合層」とは、典型的には、上記スチリル化合物とその他の化合物との混合層を意味するが、これ以外にも、上記スチリル化合物に包含される２種又はそれ以上のスチリル化合物の混合層も意味する場合がある。このような混合層とすることによって、複数の化合物の組み合せで所望の輝度や色度の赤色発光等を生ぜしめることができる。
【００３６】
本発明の有機電界発光素子は、例えば画素の少なくとも一部に用いたディスプレイデバイスとして構成された発光又は表示装置に好適なものである（以下、同様）。
【００３７】
図１〜図６には、本発明に基づく有機電界発光素子（有機ＥＬ素子）の例をそれぞれ示す。
【００３８】
図１は、陰極３を発光光２０が透過する上面発光型の有機電界発光素子Ａであって、発光光２０は保護層４の側からも観測できる。図２は、陰極３での反射光も発光光２０として得る下面発光型の有機電界発光素子Ｂを示す。
【００３９】
図中、１は有機電界発光素子を形成するための基板である。ガラス、プラスチック及び他の適宜の材料を用いることができる。また、有機電界発光素子を他の表示素子と組み合わせて用いる場合には、基板を共用することもできる。２は透明、半透明又は不透明の電極であり、ＩＴＯ（Ｉｎｄｉｕｍ　ｔｉｎ　ｏｘｉｄｅ）、ＳｎＯ２、Ａｕ、Ａｇ、Ａｌ、Ｃｒ等が使用できる。
【００４０】
また、５は有機発光層であり、上記したスチリル化合物を発光材料として含有している（但し、上記スチリル化合物は、少なくとも１種がその他の化合物と混合して、或いは複数種のスチリル化合物を併用して含有：以下、同様）。この発光層について、有機電界発光２０を得る層構成としては、従来公知の種々の構成を用いることができる。
【００４１】
後記するように、例えば、正孔（ホール）輸送層と電子輸送層のいずれかを構成する材料が発光性を有する場合、これらの薄膜を積層した構造が使用できる。更に、本発明の目的を満たす範囲で電荷輸送性能を上げるために、正孔輸送層と電子輸送層のいずれか若しくは両方が、複数種の材料の薄膜を積層した構造、又は、複数種の材料を混合した組成からなる薄膜を使用するのを妨げない。
【００４２】
また、発光性能を上げるために、少なくとも１種以上の蛍光性の材料を用いて、この薄膜を正孔輸送層と電子輸送層の間に挟持した構造、更に少なくとも１種以上の蛍光性の材料を正孔輸送層若しくは電子輸送層、又はこれらの両方に含ませた構造を使用してもよい。これらの場合には、発光効率を改善するために、正孔（ホール）又は電子の輸送を制御するための薄膜をその層構成に含ませることも可能である。
【００４３】
上記の一般式［Ｉ］で表したスチリル化合物は、電子輸送性能と正孔輸送性能の両方を持つため、素子構造中、電子輸送性材料との混合発光層としても、或いは正孔輸送性材料との混合発光層としても用いることが可能である。また、該化合物を含む混合層を電子輸送層と正孔輸送層に挟み込んだ構成で発光材料として用いることも可能である。
【００４４】
上記の一般式［Ｉ］で示されるスチリル化合物のうち異なる２種類以上の化合物を含む混合層を発光層として用いてもよい。適切な２種類以上の化合物の組み合わせを選ぶことにより、素子の電気的な特性を大きく変えることなく、発光色を任意に選ぶことが可能となる。
【００４５】
また、上記の一般式［Ｉ］で表したスチリル化合物のアリール部である一般式（２）〜（１３）において、Ｒ６〜Ｒ１０９のいずれかに、ハロゲン原子、ニトロ基、シアノ基、トリフルオロメチル基、置換基を有してもよいアルキル基、置換基を有してもよいアルコキシル基などの置換基を導入することにより、発光層を形成する薄膜の結晶化を抑制し、アモルファス性を向上させることができ、結果として発光素子の信頼性（特に半減寿命）を向上させることができる。
【００４６】
なお、図１及び図２中、３は陰極であり、電極材料としては、Ａｇ、Ａｕ、Ａｌ、Ｃｒ、Ｉｎ等の金属、又はこの金属とＬｉ、Ｍｇ、Ｃａ等の活性な金属との合金、或いはこれらが積層した構造が使用できる（以下、同様）。この陰極は更に、アルカリ金属又はアルカリ土類金属の酸化物、フッ化物（ＬｉＦ、Ｌｉ２Ｏ等）等を複合又は積層した構造であってよい（以下、同様）。上面発光型の有機電界発光素子においては、陰極の厚さを調節することにより、用途に合った光透過率を得ることができる。また、図中、４は封止、保護層であり、有機電界発光素子全体を覆う構造とすることで、その効果が上がる。気密性が保たれれば、適宜の材料を使用することができる。
【００４７】
本発明に基づく有機電界発光素子においては、有機層が、正孔輸送層と電子輸送層とが積層された有機積層構造（シングルへテロ構造）を有しており、正孔輸送層又は電子輸送層の形成材料として前記スチリル化合物を含む混合物層が用いられてよい。或いは、有機層が正孔輸送層と発光層と電子輸送層とが順次積層された有機積層構造（ダブルヘテロ構造）を有しており、発光層の形成材料として前記スチリル化合物を含む混合層が用いられてよい。
【００４８】
これらの混合層における前記スチリル化合物の混合比率は５〜９０重量％が望ましく、２種以上の該材料を混合することにより、電子と正孔が再結合を起こして発光する領域が界面に留まらず、発光層内に広げることができる。このように発光領域を発光層内に広げることにより、素子の信頼性を向上させることができる。
【００４９】
このような有機積層構造を有する有機電界発光素子の例を示すと、図３は、透光性の基板１上に、透光性の陽極２と、正孔輸送層６と電子輸送層７とからなる有機層５ａと、陰極３とが順次積層された積層構造を有し、この積層構造が保護層４によって封止されてなる、シングルヘテロ構造の下面発光型の有機電界発光素子Ｃである。
【００５０】
図３に示すように発光層を省略した層構成の場合には、正孔輸送層６と電子輸送層７の界面から所定波長の発光２０を発生する。これらの発光は基板１側から観測される。
【００５１】
また、図４は、透光性の基板１上に、透光性の陽極２と、正孔輸送層１０と発光層１１と電子輸送層１２とからなる有機層５ｂと、陰極３とが順次積層された積層構造を有し、この積層構造が保護層４によって封止されてなる、ダブルヘテロ構造の下面発光型の有機電界発光素子Ｄである。
【００５２】
図４に示した有機電界発光素子においては、陽極２と陰極３の間に直流電圧を印加することにより、陽極２から注入された正孔が正孔輸送層１０を経て、また陰極３から注入された電子が電子輸送層１２を経て、それぞれ発光層１１に到達する。この結果、発光層１１においては電子／正孔の再結合が生じて励起子が生成し、この励起子から所定波長の発光を発生する。
【００５３】
上述した各有機電界発光素子Ｃ、Ｄにおいて、電荷輸送能を有する正孔輸送性材料として使用可能な材料としては、ベンジジン又はその誘導体、スチリルアミン又はその誘導体、トリフェニルメタン又はその誘導体をはじめ、ポルフィリン又はその誘導体、トリアゾール又はその誘導体、イミダゾール又はその誘導体、オキサジアゾール又はその誘導体、ポリアリールアルカン又はその誘導体、フェニレンジアミン又はその誘導体、アリールアミン又はその誘導体、オキサゾール又はその誘導体、アントラセン又はその誘導体、フルオレノン又はその誘導体、ヒドラゾン又はその誘導体、スチルベン又はその誘導体、またはポリシラン系化合物、ビニルカルバゾール系化合物、チオフェン系化合物、アニリン系化合物等の複素環式共役系ののモノマー、オリゴマー、ポリマー等が挙げられる（以下、同様）。
【００５４】
具体的には、α−ナフチルフェニルジアミン、ポルフィリン、金属テトラフェニルポルフィリン、金属ナフタロシアニン、４，４’，４”−トリメチルトリフェニルアミン、４，４’，４”−トリス（３−メチルフェニルフェニルアミノ）トリフェニルアミン、Ｎ，Ｎ，Ｎ’，Ｎ’−テトラキス（ｐ−トリル）ｐ−フェニレンジアミン、Ｎ，Ｎ，Ｎ’，Ｎ’−テトラフェニル−４，４’−ジアミノビフェニル、Ｎ−フェニルカルバゾール、４−ジ−ｐ−トリルアミノスチルベン、ポリ（パラフェニレンビニレン）、ポリ（チオフェンビニレン）、ポリ（２，２’−チエニルピロール）等が挙げられるが、これらに限定されるものではない。
【００５５】
また、電荷輸送能を有する電子輸送性材料として使用可能な材料としては、キノリン又はその誘導体、ペリレン又はその誘導体、ビススチリル又はその誘導体、ピラジン又はその誘導体等が挙げられる（以下、同様）。
【００５６】
具体的には、８−ヒドロキシキノリンアルミニウム（Ａｌｑ３）、アントラセン、ナフタレン、フェナントレン、ピレン、クリセン、ペリレン、ブタジエン、クマリン、アクリジン、スチルベン、又はこれらの誘導体等が挙げられる。
【００５７】
基板１は、例えば、ガラス、プラスチック等の光透過性の材料を適宣用いることができる。また、他の表示素子と組み合わせて用いる場合や、図３及び図４に示した積層構造をマトリックス状に配置する場合等は、この基板を共用してもよい。
【００５８】
また、陽極２は、透明電極であり、ＩＴＯやＳｎＯ２等が使用できる。この陽極２と正孔輸送層６（又は正孔輸送層１０）との間には、電荷注入効率を改善する目的で、無機物、有機物もしくは有機金属化合物、例えば２−ＴＮＡＴＡ（４，４’，４”−トリス（２−ナフチルフェニルアミノ）トリフェニルアミン）や、米国特許第４７２０４３２号に記載のポルフィリン化合物等（以下、同様）からなる薄膜を設けてもよい。なお、保護層４が金属等の導電性材料で形成されている場合は、陽極２の側面に絶縁膜が設けられていてもよい。
【００５９】
また、有機電界発光素子Ｃにおける有機層５ａは、正孔輸送層６と電子輸送層７とが積層された有機層であり、これらのいずれか又は双方に上記したスチリル化合物を含む混合層として、発光性の正孔輸送層６又は電子輸送層７を形成してよい。有機電界発光素子Ｄにおける有機層５ｂは、正孔輸送層１０と上記したスチリル化合物を含む混合物からなる発光層１１と電子輸送層１２とが積層された有機層であるが、その他、種々の積層構造を採ることができる。例えば、正孔輸送層と電子輸送層のいずれか若しくは両方が発光してもよい。
【００６０】
また、正孔輸送層において、正孔輸送性能を向上させるため、複数種の正孔輸送材料を積層した正孔輸送層を形成してもよい。
【００６１】
また、有機電界発光素子Ｃにおいて、発光層は電子輸送性発光層７であってよいが、電源８から印加される電圧によっては、正孔輸送層６やその界面で発光される場合がある。同様に、有機電界発光素子Ｄにおいて、発光層は層１１以外に、電子輸送層１２であってもよく、正孔輸送層１０であってもよい。発光性能を向上させるため、少なくとも１種の蛍光性材料を用いた発光層１１を正孔輸送層と電子輸送層との間に狭持させた構造であるのがよい。或いは、この蛍光性材料を正孔輸送層又は電子輸送層、或いはこれら両層に含有させた構造を構成してよい。このような場合、発光効率を改善するために、正孔又は電子の輸送を制御するための薄膜（ホールブロッキング層やエキシトン生成層など）をその層構成に含ませることも可能である。
【００６２】
また、陰極３に用いる材料としては、Ｌｉ、Ｍｇ、Ｃａ等の活性な金属とＡｇ、Ａｌ、Ｉｎ等の金属との合金を使用でき、これらの金属層が積層した構造であってもよい。なお、陰極の厚みや材質を適宜選択することによって、用途に見合った有機電界発光素子を作製できる。
【００６３】
また、保護層４は、封止膜として作用するものであり、有機電界発光素子全体を覆う構造とすることにより、電荷注入効率や発光効率を向上できる。なお、その気密性が保たれれば、アルミニウム、金、クロム等の単金属又は合金や、酸化シリコン、窒化シリコン等のシリコン化合物、有機物など、適宜その材料を選択できる。
【００６４】
図５は、基板１上に、陽極２と、正孔輸送層６と電子輸送層７とからなる有機層５ｃと、透明又は半透明の陰極３とが順次積層された積層構造を有し、この積層構造が保護層４によって封止されてなる、シングルへテロ構造の上面発光型の有機電界発光素子Ｅである。この場合、正孔輸送層６と電子輸送層７との界面から、所定波長の発光２０を発生し、この発光は陰極３又は保護層４側から観測される。
【００６５】
図６は、基板１上に、陽極２と、正孔注入層９と正孔輸送層１０と発光層１１と電子輸送層１２とからなる有機層５ｄと、透明又は半透明の陰極３とが順次積層された積層構造を有し、この積層構造が保護層４によって封止されてなる、上面発光型の有機電界発光素子Ｆである。この有機電界発光素子においても、図４に示した有機電界発光素子と同様に、発光層１１において、電子／正孔の再結合が生じて励起子が生成し、この励起子から所定波長の発光が発生する。
【００６６】
上述した各有機電界発光素子Ｅ、Ｆにおいて、基板１は、例えば、Ａｇ、Ａｕ、Ａｌ、Ｃｒ、Ｉｎ等、又はその合金等のような光反射性の材料を適宜用いることができる、また、他の表示素子と組み合わせて用いる場合や、図５及び図６に示した積層構造をマトリックス状に配置する場合等は、この基板を共用してもよい。
【００６７】
また、この基板１上の陽極２は、反射性電極であり、Ａｇ、Ａｕ、Ａｌ、Ｃｒ、Ｉｎ、又はその合金等を使用でき、またＩＴＯ等を積層して使用でき、その厚みは成膜性及び反射性を考慮すると、５０ｎｍ以上とするのがよく、２００ｎｍ以下とすることができる。こうした陽極を用いると、基板１は上記した光反射性材料に限らず、ガラス等の透明又は半透明材料を用いてもよい。
【００６８】
また、図６に示すように、陽極２と正孔輸送層１０（又は正孔輸送層６）との間には、電荷注入効率を改善する目的で、無機物、有機物もしくは有機金属化合物からなる正孔注入層９を設けてもよい。なお、保護層４が金属等の導電性材料で形成されている場合は、絶縁分離のために、陽極２の側面に絶縁膜が設けられていてもよい。
【００６９】
有機電界発光素子Ｅにおける有機層５ｃは、正孔輸送層６と電子輸送層７とが積層された有機層であり、これらのいずれか又は双方に上記したスチリル化合物を含む混合層として、発光性の正孔輸送層６又は電子輸送層７を形成してよい。有機電界発光素子Ｆにおける有機層５ｄは、正孔輸送層１０と、上記したスチリル化合物を含む混合物からなる発光層１１と、電子輸送層１２とが積層された有機層であるが、その他、種々の積層構造を採ることができる。例えば、正孔輸送層と電子輸送層のいずれか若しくは両方が発光してもよい。
【００７０】
また、正孔輸送層において、正孔輸送性能を向上させるため、複数種の正孔輸送材料を積層した正孔輸送層を形成してもよい。
【００７１】
また、有機電界発光素子Ｅにおいて、発光層は電子輸送性発光層７であってよいが、電源８から印加される電圧によっては、正孔輸送層６やその界面で発光される場合がある。同様に、有機電界発光素子Ｆにおいて、発光層は層１１以外に、電子輸送層１２であってもよく、正孔輸送層１０であってもよい。発光性能を向上させるため、少なくとも１種の蛍光性材料を用いた発光層１１を正孔輸送層と電子輸送層との間に挟持させた構造であるのがよい。或いは、この蛍光性材料を正孔輸送層又は電子輸送層、或いはこれら両層に含有させた構造を構成してよい。このような場合、発光効率を改善するために、正孔又は電子の輸送を制御するための薄膜（ホールブロッキング層やエキシトン生成層など）をその層構成に含ませることも可能である。
【００７２】
また、陰極３に用いる材料としては、Ｌｉ、Ｍｇ、Ｃａ等の活性な金属とＡｇ、Ａｌ、Ｉｎ等の金属との合金を使用でき、これらの金属層が積層した構造であってもよい。なお、陰極の厚みや材質を適宜選択することによって、用途に見合った有機電界発光素子を作製できるが、陰極の厚みは０．５〜１５ｎｍ、更には０．５〜５ｎｍ程度が望ましい。
【００７３】
また、保護層４は、封止膜として作用するものであり、有機電界発光素子全体を覆う構造とすることにより、電荷注入効率や発光効率を向上できる。なお、その気密性が保たれれば、アルミニウム、金、クロム、酸化シリコン、窒化シリコン等の単金属又は合金、化合物など、適宜その材料を選択できる。
【００７４】
上述した各有機電界発光素子Ｅ、Ｆにおいては、発光層が陽極と陰極との間に挟持された構造であり、発光した光は陽極と陰極との間で多重干渉を生じる。陽極及び陰極の反射率、透過率などの光学的な特性と、これらに挟持された有機層の膜厚とを適当に選ぶことにより、多重干渉効果を積極的に利用することができ、素子Ｅ、Ｆより取り出される発光波長を制御することが可能となる。これにより、発光色度を改善することも可能となる。この多重干渉効果のメカニズムについては、Ｊ．Ｙａｍａｄａ等によるＡＭ−ＬＣＤ　Ｄｉｇｅｓｔ　ｏｆ　Ｔｅｃｈｎｉｃａｌ　Ｐａｐｅｒｓ，　ＯＤ−２，　Ｐ７７−８０（２００２）を参照することができる。
【００７５】
上記した各有機電界発光素子に印加する電流は通常、直流であるが、パルス電流や交流を用いてもよい。電流値、電圧値は、素子破壊しない範囲内であれば特に制限はないが、有機電界発光素子の消費電力や寿命を考慮すると、なるべく小さい電気エネルギーで効率良く発光させることが望ましい。
【００７６】
次に、図７は、本発明の有機電界発光素子を用いた平面ディスプレイの構成例である。図示の如く、例えばフルカラーディスプレイの場合は、赤（Ｒ）、緑（Ｇ）及び青（Ｂ）の３原色を発光可能な有機層５（５ａ，５ｂ，５ｃ，５ｄ）が、陰極３と陽極２との間に配されている。陰極３及び陽極２は、互いに交差するストライプ状に設けることができ、輝度信号回路１４及びシフトレジスタ内蔵の制御回路１５により選択されて、それぞれに信号電圧が印加され、これによって、選択された陰極３及び陽極２が交差する位置（画素）の有機層が発光するように構成されている。
【００７７】
即ち、図７は例えば８×３ＲＧＢ単純マトリックスであって、正孔輸送層と、発光層及び電子輸送層のいずれか少なくとも一つからなる積層体５を陰極３と陽極２の間に配設したものである（図３又は図４、図５又は図６参照）。陰極と陽極は、ともにストライプ状にパターニングするとともに、互いにマトリックス状に直交させ、シフトレジスタ内蔵の制御回路１５及び輝度信号回路１４により時系列的に信号電圧を印加し、その交叉位置で発光するように構成されたものである。かかる構成のＥＬ素子は、文字・記号等のディスプレイとしては勿論、画像再生装置としても使用できる。また、陰極３と陽極２のストライプ状パターンを赤（Ｒ）、緑（Ｇ）、青（Ｂ）の各色毎に配し、マルチカラーあるいはフルカラーの全固体型フラットパネルディスプレイを構成することが可能となる。また、上記の単純マトリックス方式のみならず、アクティブマトリックス方式での駆動も可能である。
【００７８】
【実施例】
次に、本発明の実施例を示すが、本発明はこれに限定されるものではない。
【００７９】
実施例１
本実施例は、上述の一般式［Ｉ］のスチリル化合物のうち、下記構造式（１７）−１１のアミノスチリル化合物と、α−ＮＰＤ（α−ナフチルフェニルジアミン）との混合層を正孔輸送性発光層として用い、シングルヘテロ構造の下面発光型の有機電界発光素子を作製した例である。
【００８０】
【化７】
構造式（１７）−１１：
2004087463.tif 000054
【化８】
2004087463.tif 000055
【００８１】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０−４Ｐａ以下の真空下で上記構造式（１７）−１１のスチリル化合物と正孔輸送材料であるα−ＮＰＤとを重量比１：１で混合した層を例えば５０ｎｍの厚さに正孔輸送層（兼発光層）として成膜した。蒸着レートは各々０．１ｎｍ／秒とした。
【００８２】
さらに、電子輸送層材料として下記構造式のＡｌｑ３（トリス（８−キノリノール）アルミニウム）を正孔輸送層に接して蒸着した。Ａｌｑ３からなるこの電子輸送層の膜厚も例えば５０ｎｍとし、蒸着レートは０．２ｎｍ／秒とした。
【００８３】
【化９】
2004087463.tif 000056
【００８４】
陰極材料としてはＭｇとＡｇの混合膜を採用し、これも蒸着により、例えばＭｇとＡｇの混合比を１：３として２００ｎｍの厚さに形成し、実施例１による図３に示した如き有機電界発光素子を作製した。
【００８５】
このように作製した実施例１の有機電界発光素子に、窒素雰囲気下で順バイアス直流電圧を加えて発光特性を評価した。発光色は赤色であり、分光測定を行った結果、６２０ｎｍ付近に発光ピークを有するスペクトルを得た。分光測定は、大塚電子社製のフォトダイオードアレイを検出器とした分光器を用いた。また、電圧−輝度測定を行ったところ、８Ｖで１５００ｃｄ／ｍ２の輝度が得られた。
【００８６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２５００時間であった。
【００８７】
実施例２
本実施例は、上述の一般式［Ｉ］のスチリル化合物のうち、上記構造式（１７）−１１のスチリル化合物と、上記構造式のＡｌｑ３との混合層を電子輸送性発光層として用い、シングルヘテロ構造の下面発光型の有機電界発光素子を作製した例である。
【００８８】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０−４Ｐａ以下の真空下で前記構造式のα−ＮＰＤを例えば５０ｎｍの厚さに成膜した。蒸着レートは０．１ｎｍ／秒とした。
【００８９】
さらに、上記構造式（１７）−１１のスチリル化合物と電子輸送性材料であるＡｌｑ３とを重量比１：１で混合した層を正孔輸送層に接して蒸着した。上記構造式（１７）−１１のアミノスチリル化合物とＡｌｑ３とからなる電子輸送層（兼発光層）の膜厚も例えば５０ｎｍとし、蒸着レートは各々０．２ｎｍ／秒とした。
【００９０】
陰極材料としてはＭｇとＡｇの混合膜を採用し、これも蒸着により、例えばＭｇとＡｇの混合比を１：３として２００ｎｍの厚さに形成し、実施例２による図３に示した如き有機電界発光素子を作製した。
【００９１】
このように作製した実施例２の有機電界発光素子に、窒素雰囲気下で順バイアス直流電圧を加えて発光特性を評価した。発光色は赤色であり、実施例１と同様に分光測定を行った結果、６２０ｎｍ付近に発光ピークを有するスペクトルを得た。また、電圧−輝度測定を行ったところ、８Ｖで２６００ｃｄ／ｍ２の輝度が得られた。
【００９２】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２７００時間であった。
【００９３】
実施例３
本実施例は、上述の一般式［Ｉ］のスチリル化合物のうち、上記構造式（１７）−１１のスチリル化合物と、上記構造式のＡｌｑ３との混合層を電子輸送性発光層として用い、ダブルヘテロ構造の下面発光型の有機電界発光素子を作製した例である。
【００９４】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０−４Ｐａ以下の真空下で上記構造式のα−ＮＰＤを例えば３０ｎｍの厚さに成膜した。蒸着レートは０．２ｎｍ／秒とした。
【００９５】
さらに、発光材料として上記構造式（１７）−１１のスチリル化合物とＡｌｑ３とを重量比１：１で正孔輸送層に接して蒸着した。上記構造式（１７）−１１のスチリル化合物とＡｌｑ３との混合層からなる発光層の膜厚も例えば３０ｎｍとし、蒸着レートは各々０．２ｎｍ／秒とした。
【００９６】
さらに、電子輸送性材料として上記構造式のＡｌｑ３を発光層に接して蒸着した。Ａｌｑ３の膜厚を例えば３０ｎｍとし、蒸着レートは０．２ｎｍ／秒とした。
【００９７】
陰極材料としてはＭｇとＡｇの混合膜を採用し、これも蒸着により、例えばＭｇとＡｇの混合比を１：３として２００ｎｍの厚さに形成し、実施例３による図４に示した如き有機電界発光素子を作製した。
【００９８】
このように作製した実施例３の有機電界発光素子に、窒素雰囲気下で順バイアス直流電圧を加えて発光特性を評価した。発光色は赤色であり、実施例１と同様に分光測定を行った結果、６２０ｎｍに発光ピークを有するスペクトルを得た。また、電圧−輝度測定を行ったところ、８Ｖで３２００ｃｄ／ｍ２の輝度が得られた。
【００９９】
この有機電界発光素子を作製後、窒素雰囲気下に１ヶ月間放置したが、素子劣化は観察されなかった。また、初期輝度３００ｃｄ／ｍ２で電流値を一定に通電して連続発光して強制劣化させた際、輝度が半減するまで３５００時間であった。
【０１００】
実施例４
本実施例は、上述の一般式［Ｉ］のスチリル化合物のうち、上記構造式（１７）−１１のスチリル化合物と、下記構造式（１７）−１のスチリル化合物との混合層を発光層として用い、ダブルヘテロ構造の下面発光型の有機電界発光素子を作製した例である。
【０１０１】
【化１０】
構造式（１７）−１：
2004087463.tif 000057
【０１０２】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０−４Ｐａ以下の真空下で上記構造式のα−ＮＰＤを例えば３０ｎｍの厚さに成膜した。蒸着レートは０．２ｎｍ／秒とした。
【０１０３】
さらに、発光材料として上記構造式（１７）−１１のスチリル化合物と上記構造式（１７）−１のスチリル化合物とを重量比１：３で正孔輸送層に接して共蒸着した。上記構造式（１７）−１１のスチリル化合物と上記構造式（１７）−１のスチリル化合物との混合層からなる発光層の膜厚も例えば３０ｎｍとし、蒸着レートは上記構造式（１７）−１１の化合物は０．１ｎｍ／秒、上記構造式（１７）−１の化合物は０．３ｎｍ／秒とした。
【０１０４】
さらに、電子輸送性材料として上記構造式のＡｌｑ３を発光層に接して蒸着した。Ａｌｑ３の膜厚を例えば３０ｎｍとし、蒸着レートは０．２ｎｍ／秒とした。
【０１０５】
陰極材料としてはＭｇとＡｇの混合膜を採用し、これも蒸着により、例えばＭｇとＡｇの混合比を１：３として２００ｎｍの厚さに形成し、実施例４による図４に示した如き有機電界発光素子を作製した。
【０１０６】
このように作製した実施例４の有機電界発光素子に、窒素雰囲気下で順バイアス直流電圧を加えて発光特性を評価した。発光色は橙色であり、実施例１と同様に分光測定を行った結果、６１０ｎｍに発光ピークを有するスペクトルを得た。電圧−輝度測定を行ったところ、８Ｖで２２００ｃｄ／ｍ２の輝度が得られた。
【０１０７】
この有機電界発光素子を作製後、窒素雰囲気下に１ヶ月間放置したが、素子劣化は観察されなかった。また、初期輝度３００ｃｄ／ｍ２で電流値を一定に通電して連続発光して強制劣化させた際、輝度が半減するまで１０００時間であった。
【０１０８】
実施例５
本実施例は、上述の一般式［Ｉ］のスチリル化合物のうち、上記構造式（１７）−１のスチリル化合物と、上記構造式のＡｌｑ３との混合層を電子輸送性発光層として用い、シングルヘテロ構造の下面発光型の有機電界発光素子を作製した例である。
【０１０９】
層構造、成膜法とも実施例２に準拠して有機電界発光素子を作製した。
【０１１０】
このように作製した実施例５の有機電界発光素子に、窒素雰囲気下で順バイアス直流電圧を加えて発光特性を評価した。発光色は橙色であり、実施例１と同様に分光測定を行った結果、６０８ｎｍ付近に発光ピークを有するスペクトルを得た。また、電圧−輝度測定を行ったところ、８Ｖで１０００ｃｄ／ｍ２の輝度が得られた。
【０１１１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで８００時間であった。
【０１１２】
実施例６
本実施例は、上述の一般式［Ｉ］のスチリル化合物のうち、下記構造式（１７）−２のスチリル化合物と、上記構造式のＡｌｑ３との混合層を電子輸送性発光層として用い、シングルヘテロ構造の下面発光型の有機電界発光素子を作製した例である。
【０１１３】
【化１１】
構造式（１７）−２：
2004087463.tif 000058
【０１１４】
層構造、成膜法とも実施例２に準拠して有機電界発光素子を作製した。
【０１１５】
このように作製した実施例６の有機電界発光素子に、窒素雰囲気下で順バイアス直流電圧を加えて発光特性を評価した。発光色は橙色であり、実施例１と同様に分光測定を行った結果、６１０ｎｍ付近に発光ピークを有するスペクトルを得た。また、電圧−輝度測定を行ったところ、８Ｖで５００ｃｄ／ｍ２の輝度が得られた。
【０１１６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで７００時間であった。
【０１１７】
実施例７
本実施例は、上述の一般式［Ｉ］のスチリル化合物のうち、下記構造式（１７）−３のスチリル化合物と、上記構造式のＡｌｑ３との混合層を電子輸送性発光層として用い、シングルヘテロ構造の下面発光型の有機電界発光素子を作製した例である。
【０１１８】
【化１２】
構造式（１７）−３：
2004087463.tif 000059
【０１１９】
層構造、成膜法とも実施例２に準拠して有機電界発光素子を作製した。
【０１２０】
このように作製した実施例７の有機電界発光素子に、窒素雰囲気下で順バイアス直流電圧を加えて発光特性を評価した。発光色は橙色であり、実施例１と同様に分光測定を行った結果、６０５ｎｍ付近に発光ピークを有するスペクトルを得た。また、電圧−輝度測定を行ったところ、８Ｖで１２００ｃｄ／ｍ２の輝度が得られた。
【０１２１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１１００時間であった。
【０１２２】
実施例８
本実施例は、上述の一般式［Ｉ］のスチリル化合物のうち、下記構造式（１７）−４のスチリル化合物と、上記構造式のＡｌｑ３との混合層を電子輸送性発光層として用い、シングルヘテロ構造の下面発光型の有機電界発光素子を作製した例である。
【０１２３】
【化１３】
構造式（１７）−４：
2004087463.tif 000060
【０１２４】
層構造、成膜法とも実施例２に準拠して有機電界発光素子を作製した。
【０１２５】
このように作製した実施例８の有機電界発光素子に、窒素雰囲気下で順バイアス直流電圧を加えて発光特性を評価した。発光色は橙色であり、実施例１と同様に分光測定を行った結果、６００ｎｍ付近に発光ピークを有するスペクトルを得た。また、電圧−輝度測定を行ったところ、８Ｖで１０００ｃｄ／ｍ２の輝度が得られた。
【０１２６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１４００時間であった。
【０１２７】
実施例９
本実施例は、上述の一般式［Ｉ］のスチリル化合物のうち、下記構造式（１７）−５のスチリル化合物と、上記構造式のＡｌｑ３との混合層を電子輸送性発光層として用い、シングルヘテロ構造の下面発光型の有機電界発光素子を作製した例である。
【０１２８】
【化１４】
構造式（１７）−５：
2004087463.tif 000061
【０１２９】
層構造、成膜法とも実施例２に準拠して有機電界発光素子を作製した。
【０１３０】
このように作製した実施例９の有機電界発光素子に、窒素雰囲気下で順バイアス直流電圧を加えて発光特性を評価した。発光色は橙色であり、実施例１と同様に分光測定を行った結果、６１５ｎｍ付近に発光ピークを有するスペクトルを得た。また、電圧−輝度測定を行ったところ、８Ｖで９００ｃｄ／ｍ２の輝度が得られた。
【０１３１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで８５０時間であった。
【０１３２】
実施例１０
本実施例は、上述の一般式［Ｉ］のスチリル化合物のうち、下記構造式（１７）−６のスチリル化合物と、上記構造式のＡｌｑ３との混合層を電子輸送性発光層として用い、シングルヘテロ構造の下面発光型の有機電界発光素子を作製した例である。
【０１３３】
【化１５】
構造式（１７）−６：
2004087463.tif 000062
【０１３４】
層構造、成膜法とも実施例２に準拠して有機電界発光素子を作製した。
【０１３５】
このように作製した実施例１０の有機電界発光素子に、窒素雰囲気下で順バイアス直流電圧を加えて発光特性を評価した。発光色は赤色であり、実施例１と同様に分光測定を行った結果、６２０ｎｍ付近に発光ピークを有するスペクトルを得た。また、電圧−輝度測定を行ったところ、８Ｖで８００ｃｄ／ｍ２の輝度が得られた。
【０１３６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで７００時間であった。
【０１３７】
実施例１１
本実施例は、上述の一般式［Ｉ］のスチリル化合物のうち、下記構造式（１７）−７のスチリル化合物と、上記構造式のＡｌｑ３との混合層を電子輸送性発光層として用い、シングルヘテロ構造の下面発光型の有機電界発光素子を作製した例である。
【０１３８】
【化１６】
構造式（１７）−７：
2004087463.tif 000063
【０１３９】
層構造、成膜法とも実施例２に準拠して有機電界発光素子を作製した。
【０１４０】
このように作製した実施例１１の有機電界発光素子に、窒素雰囲気下で順バイアス直流電圧を加えて発光特性を評価した。発光色は橙色であり、実施例１と同様に分光測定を行った結果、６１５ｎｍ付近に発光ピークを有するスペクトルを得た。また、電圧−輝度測定を行ったところ、８Ｖで１１００ｃｄ／ｍ２の輝度が得られた。
【０１４１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１０００時間であった。
【０１４２】
実施例１２
本実施例は、上述の一般式［Ｉ］のスチリル化合物のうち、下記構造式（１７）−８のスチリル化合物と、上記構造式のＡｌｑ３との混合層を電子輸送性発光層として用い、シングルヘテロ構造の下面発光型の有機電界発光素子を作製した例である。
【０１４３】
【化１７】
構造式（１７）−８：
2004087463.tif 000064
【０１４４】
層構造、成膜法とも実施例２に準拠して有機電界発光素子を作製した。
【０１４５】
このように作製した実施例１２の有機電界発光素子に、窒素雰囲気下で順バイアス直流電圧を加えて発光特性を評価した。発光色は橙色であり、実施例１と同様に分光測定を行った結果、６１０ｎｍ付近に発光ピークを有するスペクトルを得た。また、電圧−輝度測定を行ったところ、８Ｖで９５０ｃｄ／ｍ２の輝度が得られた。
【０１４６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１３００時間であった。
【０１４７】
実施例１３
本実施例は、上述の一般式［Ｉ］のスチリル化合物のうち、下記構造式（１７）−９のスチリル化合物と、上記構造式のＡｌｑ３との混合層を電子輸送性発光層として用い、シングルヘテロ構造の下面発光型の有機電界発光素子を作製した例である。
【０１４８】
【化１８】
構造式（１７）−９：
2004087463.tif 000065
【０１４９】
層構造、成膜法とも実施例２に準拠して有機電界発光素子を作製した。
【０１５０】
このように作製した実施例１３の有機電界発光素子に、窒素雰囲気下で順バイアス直流電圧を加えて発光特性を評価した。発光色は橙色であり、実施例１と同様に分光測定を行った結果、６０５ｎｍ付近に発光ピークを有するスペクトルを得た。また、電圧−輝度測定を行ったところ、８Ｖで８５０ｃｄ／ｍ２の輝度
が得られた。
【０１５１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで６５０時間であった。
【０１５２】
実施例１４
本実施例は、上述の一般式［Ｉ］のスチリル化合物のうち、下記構造式（１７）−１０のスチリル化合物と、上記構造式のＡｌｑ３との混合層を電子輸送性発光層として用い、シングルヘテロ構造の下面発光型の有機電界発光素子を作製した例である。
【０１５３】
【化１９】
構造式（１７）−１０：
2004087463.tif 000066
【０１５４】
層構造、成膜法とも実施例２に準拠して有機電界発光素子を作製した。
【０１５５】
このように作製した実施例１４の有機電界発光素子に、窒素雰囲気下で順バイアス直流電圧を加えて発光特性を評価した。発光色は橙色であり、実施例１と同様に分光測定を行った結果、６１０ｎｍ付近に発光ピークを有するスペクトルを得た。また、電圧−輝度測定を行ったところ、８Ｖで７５０ｃｄ／ｍ２の輝度
が得られた。
【０１５６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで５００時間であった。
【０１５７】
実施例１５
本実施例は、上述の一般式［Ｉ］のスチリル化合物のうち、下記構造式（１７）−１２のスチリル化合物と、上記構造式のＡｌｑ３との混合層を電子輸送性発光層として用い、シングルヘテロ構造の下面発光型の有機電界発光素子を作製した例である。
【０１５８】
【化２０】
構造式（１７）−１２：
2004087463.tif 000067
【０１５９】
層構造、成膜法とも実施例２に準拠して有機電界発光素子を作製した。
【０１６０】
このように作製した実施例１５の有機電界発光素子に、窒素雰囲気下で順バイアス直流電圧を加えて発光特性を評価した。発光色は赤色であり、実施例１と同様に分光測定を行った結果、６２５ｎｍ付近に発光ピークを有するスペクトルを得た。また、電圧−輝度測定を行ったところ、８Ｖで１０００ｃｄ／ｍ２の輝度が得られた。
【０１６１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１５００時間であった。
【０１６２】
実施例１６
本実施例は、一般式［Ｉ］のスチリル化合物のうち、下記構造式（１７）−１３のスチリル化合物と、上記構造式のＡｌｑ３との混合層を電子輸送性発光層として用い、シングルヘテロ構造の下面発光型の有機電界発光素子を作製した例である。
【０１６３】
【化２１】
構造式（１７）−１３：
2004087463.tif 000068
【０１６４】
層構造、成膜法とも実施例２に準拠して有機電界発光素子を作製した。
【０１６５】
このように作製した実施例１６の有機電界発光素子に、窒素雰囲気下で順バイアス直流電圧を加えて発光特性を評価した。発光色は橙色であり、実施例１と同様に分光測定を行った結果、６１０ｎｍ付近に発光ピークを有するスペクトルを得た。また、電圧−輝度測定を行ったところ、８Ｖで２０００ｃｄ／ｍ２の輝度が得られた。
【０１６６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２８００時間であった。
【０１６７】
実施例１７
本実施例は、一般式［Ｉ］のスチリル化合物のうち、下記構造式（１７）−１４のスチリル化合物と、上記構造式のＡｌｑ３との混合層を電子輸送性発光層として用い、シングルヘテロ構造の下面発光型の有機電界発光素子を作製した例である。
【０１６８】
【化２２】
構造式（１７）−１４：
2004087463.tif 000069
【０１６９】
層構造、成膜法とも実施例２に準拠して有機電界発光素子を作製した。
【０１７０】
このように作製した実施例１７の有機電界発光素子に、窒素雰囲気下で順バイアス直流電圧を加えて発光特性を評価した。発光色は橙色であり、実施例１と同様に分光測定を行った結果、６０５ｎｍ付近に発光ピークを有するスペクトルを得た。また、電圧−輝度測定を行ったところ、８Ｖで１８００ｃｄ／ｍ２の輝度が得られた。
【０１７１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで３３００時間であった。
【０１７２】
実施例１８
本実施例は、一般式［Ｉ］のスチリル化合物のうち、下記構造式（１７）−１５のスチリル化合物と、上記構造式のＡｌｑ３との混合層を電子輸送性発光層として用い、シングルヘテロ構造の下面発光型の有機電界発光素子を作製した例である。
【０１７３】
【化２３】
構造式（１７）−１５：
2004087463.tif 000070
【０１７４】
層構造、成膜法とも実施例２に準拠して有機電界発光素子を作製した。
【０１７５】
このように作製した実施例１８の有機電界発光素子に、窒素雰囲気下で順バイアス直流電圧を加えて発光特性を評価した。発光色は橙色であり、実施例１と同様に分光測定を行った結果、６０５ｎｍ付近に発光ピークを有するスペクトルを得た。また、電圧−輝度測定を行ったところ、８Ｖで８８０ｃｄ／ｍ２の輝度が得られた。
【０１７６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで７００時間であった。
【０１７７】
実施例１９
本実施例は、一般式［Ｉ］のスチリル化合物のうち、下記構造式（１７）−１６のスチリル化合物と、上記構造式のＡｌｑ３との混合層を電子輸送性発光層として用い、シングルヘテロ構造の下面発光型の有機電界発光素子を作製した例である。
【０１７８】
【化２４】
構造式（１７）−１６：
2004087463.tif 000071
【０１７９】
層構造、成膜法とも実施例２に準拠して有機電界発光素子を作製した。
【０１８０】
このように作製した実施例１９の有機電界発光素子に、窒素雰囲気下で順バイアス直流電圧を加えて発光特性を評価した。発光色は橙色であり、実施例１と同様に分光測定を行った結果、６０５ｎｍ付近に発光ピークを有するスペクトルを得た。また、電圧−輝度測定を行ったところ、８Ｖで９００ｃｄ／ｍ２の輝度が得られた。
【０１８１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで８５０時間であった。
【０１８２】
実施例２０
本実施例は、一般式［Ｉ］のスチリル化合物のうち、下記構造式（１７）−１７のスチリル化合物と、上記構造式のＡｌｑ３との混合層を電子輸送性発光層として用い、シングルヘテロ構造の下面発光型の有機電界発光素子を作製した例である。
【０１８３】
【化２５】
構造式（１７）−１７：
2004087463.tif 000072
【０１８４】
層構造、成膜法とも実施例２に準拠して有機電界発光素子を作製した。
【０１８５】
このように作製した実施例２０の有機電界発光素子に、窒素雰囲気下で順バイアス直流電圧を加えて発光特性を評価した。発光色は赤色であり、実施例１と同様に分光測定を行った結果、７００ｎｍ付近に発光ピークを有するスペクトルを得た。また、電圧−輝度測定を行ったところ、８Ｖで２５０ｃｄ／ｍ２の輝度が得られた。
【０１８６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで３５０時間であった。
【０１８７】
実施例２１
本実施例は、一般式［Ｉ］のスチリル化合物のうち、下記構造式（１７）−１８のスチリル化合物と、上記構造式のＡｌｑ３との混合層を電子輸送性発光層として用い、シングルヘテロ構造の下面発光型の有機電界発光素子を作製した例である。
【０１８８】
【化２６】
構造式（１７）−１８：
2004087463.tif 000073
【０１８９】
層構造、成膜法とも実施例２に準拠して有機電界発光素子を作製した。
【０１９０】
このように作製した実施例２１の有機電界発光素子に、窒素雰囲気下で順バイアス直流電圧を加えて発光特性を評価した。発光色は赤色であり、実施例１と同様に分光測定を行った結果、６９０ｎｍ付近に発光ピークを有するスペクトルを得た。また、電圧−輝度測定を行ったところ、８Ｖで１８０ｃｄ／ｍ２の輝度が得られた。
【０１９１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで４５０時間であった。
【０１９２】
実施例２２
本実施例は、一般式［Ｉ］のスチリル化合物のうち、下記構造式（１７）−１９のスチリル化合物と、上記構造式のＡｌｑ３との混合層を電子輸送性発光層として用い、シングルヘテロ構造の下面発光型の有機電界発光素子を作製した例である。
【０１９３】
【化２７】
構造式（１７）−１９：
2004087463.tif 000074
【０１９４】
層構造、成膜法とも実施例２に準拠して有機電界発光素子を作製した。
【０１９５】
このように作製した実施例２２の有機電界発光素子に、窒素雰囲気下で順バイアス直流電圧を加えて発光特性を評価した。発光色は赤色であり、実施例１と同様に分光測定を行った結果、６９０ｎｍ付近に発光ピークを有するスペクトルを得た。また、電圧−輝度測定を行ったところ、８Ｖで３３０ｃｄ／ｍ２の輝度が得られた。
【０１９６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで３９０時間であった。
【０１９７】
実施例２３
本実施例は、一般式［Ｉ］のスチリル化合物のうち、下記構造式（１７）−２０のスチリル化合物と、上記構造式のＡｌｑ３との混合層を電子輸送性発光層として用い、シングルヘテロ構造の下面発光型の有機電界発光素子を作製した例である。
【０１９８】
【化２８】
構造式（１７）−２０：
2004087463.tif 000075
【０１９９】
層構造、成膜法とも実施例２に準拠して有機電界発光素子を作製した。
【０２００】
このように作製した実施例２３の有機電界発光素子に、窒素雰囲気下で順バイアス直流電圧を加えて発光特性を評価した。発光色は赤色であり、実施例１と同様に分光測定を行った結果、６８０ｎｍ付近に発光ピークを有するスペクトルを得た。また、電圧−輝度測定を行ったところ、８Ｖで２８０ｃｄ／ｍ２の輝度が得られた。
【０２０１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで５００時間であった。
【０２０２】
実施例２４
本実施例は、一般式［Ｉ］のスチリル化合物のうち、下記構造式（１７）−２１のスチリル化合物と、上記構造式Ａｌｑ３との混合層を電子輸送性発光層として用い、シングルヘテロ構造の下面発光型の有機電界発光素子を作製した例である。
【０２０３】
【化２９】
構造式（１７）−２１：
2004087463.tif 000076
【０２０４】
層構造、成膜法とも実施例２に準拠して有機電界発光素子を作製した。
【０２０５】
このように作製した実施例２４の有機電界発光素子に、窒素雰囲気下で順バイアス直流電圧を加えて発光特性を評価した。発光色は赤色であり、実施例１と同様に分光測定を行った結果、６８０ｎｍ付近に発光ピークを有するスペクトルを得た。また、電圧−輝度測定を行ったところ、８Ｖで２２０ｃｄ／ｍ２の輝度が得られた。
【０２０６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２１０時間であった。
【０２０７】
実施例２５
本実施例は、一般式［Ｉ］のスチリル化合物のうち、下記構造式（１７）−２２のスチリル化合物と、上記構造式のＡｌｑ３との混合層を電子輸送性発光層として用い、シングルヘテロ構造の下面発光型の有機電界発光素子を作製した例である。
【０２０８】
【化３０】
構造式（１７）−２２：
2004087463.tif 000077
【０２０９】
層構造、成膜法とも実施例２に準拠して有機電界発光素子を作製した。
【０２１０】
このように作製した実施例２５の有機電界発光素子に、窒素雰囲気下で順バイアス直流電圧を加えて発光特性を評価した。発光色は赤色であり、実施例１と同様に分光測定を行った結果、６７５ｎｍ付近に発光ピークを有するスペクトルを得た。また、電圧−輝度測定を行ったところ、８Ｖで２４０ｃｄ／ｍ２の輝度が得られた。
【０２１１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２４０時間であった。
【０２１２】
実施例２６
本実施例は、一般式［Ｉ］のスチリル化合物のうち、下記構造式（１７）−２３のスチリル化合物と、上記構造式のＡｌｑ３との混合層を電子輸送性発光層として用い、シングルヘテロ構造の下面発光型の有機電界発光素子を作製した例である。
【０２１３】
【化３１】
構造式（１７）−２３：
2004087463.tif 000078
【０２１４】
層構造、成膜法とも実施例２に準拠して有機電界発光素子を作製した。
【０２１５】
このように作製した実施例２６の有機電界発光素子に、窒素雰囲気下で順バイアス直流電圧を加えて発光特性を評価した。発光色は赤色であり、実施例１と同様に分光測定を行った結果、６８０ｎｍ付近に発光ピークを有するスペクトルを得た。また、電圧−輝度測定を行ったところ、８Ｖで２６０ｃｄ／ｍ２の輝度が得られた。
【０２１６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで３２０時間であった。
【０２１７】
実施例２７
本実施例は、一般式［Ｉ］のスチリル化合物のうち、下記構造式（１７）−２４のスチリル化合物と、上記構造式のＡｌｑ３との混合層を電子輸送性発光層として用い、シングルヘテロ構造の下面発光型の有機電界発光素子を作製した例である。
【０２１８】
【化３２】
構造式（１７）−２４：
2004087463.tif 000079
【０２１９】
層構造、成膜法とも実施例２に準拠して有機電界発光素子を作製した。
【０２２０】
このように作製した実施例２７の有機電界発光素子に、窒素雰囲気下で順バイアス直流電圧を加えて発光特性を評価した。発光色は赤色であり、実施例１と同様に分光測定を行った結果、６８０ｎｍ付近に発光ピークを有するスペクトルを得た。また、電圧−輝度測定を行ったところ、８Ｖで１８０ｃｄ／ｍ２の輝度が得られた。
【０２２１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２８０時間であった。
【０２２２】
実施例２８
本実施例は、一般式［Ｉ］のスチリル化合物のうち、下記構造式（１７）−２５のスチリル化合物と、上記構造式のＡｌｑ３との混合層を電子輸送性発光層として用い、シングルヘテロ構造の下面発光型の有機電界発光素子を作製した例である。
【０２２３】
【化３３】
構造式（１７）−２５：
2004087463.tif 000080
【０２２４】
層構造、成膜法とも実施例２に準拠して有機電界発光素子を作製した。
【０２２５】
このように作製した実施例２８の有機電界発光素子に、窒素雰囲気下で順バイアス直流電圧を加えて発光特性を評価した。発光色は赤色であり、実施例１と同様に分光測定を行った結果、６７５ｎｍ付近に発光ピークを有するスペクトルを得た。また、電圧−輝度測定を行ったところ、８Ｖで３４０ｃｄ／ｍ２の輝度が得られた。
【０２２６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで６００時間であった。
【０２２７】
実施例２９
本実施例は、一般式［Ｉ］のスチリル化合物のうち、下記構造式（１７）−２６のスチリル化合物と、上記構造式Ａｌｑ３との混合層を電子輸送性発光層として用い、シングルヘテロ構造の下面発光型の有機電界発光素子を作製した例である。
【０２２８】
【化３４】
構造式（１７）−２６：
2004087463.tif 000081
【０２２９】
層構造、成膜法とも実施例２に準拠して有機電界発光素子を作製した。
【０２３０】
このように作製した実施例２９の有機電界発光素子に、窒素雰囲気下で順バイアス直流電圧を加えて発光特性を評価した。発光色は赤色であり、実施例１と同様に分光測定を行った結果、６３０ｎｍ付近に発光ピークを有するスペクトルを得た。また、電圧−輝度測定を行ったところ、８Ｖで５５０ｃｄ／ｍ２の輝度が得られた。
【０２３１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで７８０時間であった。
【０２３２】
実施例３０
本実施例は、一般式［Ｉ］のスチリル化合物のうち、下記構造式（１７）−２７のスチリル化合物と、上記構造式のＡｌｑ３との混合層を電子輸送性発光層として用い、シングルヘテロ構造の下面発光型の有機電界発光素子を作製した例である。
【０２３３】
【化３５】
構造式（１７）−２７：
2004087463.tif 000082
【０２３４】
層構造、成膜法とも実施例２に準拠して有機電界発光素子を作製した。
【０２３５】
このように作製した実施例３０の有機電界発光素子に、窒素雰囲気下で順バイアス直流電圧を加えて発光特性を評価した。発光色は赤色であり、実施例１と同様に分光測定を行った結果、６４０ｎｍ付近に発光ピークを有するスペクトルを得た。また、電圧−輝度測定を行ったところ、８Ｖで７００ｃｄ／ｍ２の輝度が得られた。
【０２３６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１５００時間であった。
【０２３７】
実施例３１
本実施例は、一般式［Ｉ］のスチリル化合物のうち、下記構造式（１７）−２８のスチリル化合物と、上記構造式のＡｌｑ３との混合層を電子輸送性発光層として用い、シングルヘテロ構造の下面発光型の有機電界発光素子を作製した例である。
【０２３８】
【化３６】
構造式（１７）−２８：
2004087463.tif 000083
【０２３９】
層構造、成膜法とも実施例２に準拠して有機電界発光素子を作製した。
【０２４０】
このように作製した実施例３１の有機電界発光素子に、窒素雰囲気下で順バイアス直流電圧を加えて発光特性を評価した。発光色は赤色であり、実施例１と同様に分光測定を行った結果、６４５ｎｍ付近に発光ピークを有するスペクトルを得た。また、電圧−輝度測定を行ったところ、８Ｖで７２０ｃｄ／ｍ２の輝度が得られた。
【０２４１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２２００時間であった。
【０２４２】
実施例３２
本実施例は、一般式［Ｉ］のスチリル化合物のうち、下記構造式（１７）−２９のスチリル化合物と、上記の構造式のＡｌｑ３との混合層を電子輸送性発光層として用い、シングルヘテロ構造の下面発光型の有機電界発光素子を作製した例である。
【０２４３】
【化３７】
構造式（１７）−２９：
2004087463.tif 000084
【０２４４】
層構造、成膜法とも実施例２に準拠して有機電界発光素子を作製した。
【０２４５】
このように作製した実施例３２の有機電界発光素子に、窒素雰囲気下で順バイアス直流電圧を加えて発光特性を評価した。発光色は赤色であり、実施例１と同様に分光測定を行った結果、６４８ｎｍ付近に発光ピークを有するスペクトルを得た。また、電圧−輝度測定を行ったところ、８Ｖで７５０ｃｄ／ｍ２の輝度が得られた。
【０２４６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで３２００時間であった。
【０２４７】
実施例３３
本実施例は、一般式［Ｉ］のスチリル化合物のうち、下記構造式（１７）−３０のスチリル化合物と、上記構造式のＡｌｑ３との混合層を電子輸送性発光層として用い、シングルヘテロ構造の下面発光型の有機電界発光素子を作製した例である。
【０２４８】
【化３８】
構造式（１７）−３０：
2004087463.tif 000085
【０２４９】
層構造、成膜法とも実施例２に準拠して有機電界発光素子を作製した。
【０２５０】
このように作製した実施例３３の有機電界発光素子に、窒素雰囲気下で順バイアス直流電圧を加えて発光特性を評価した。発光色は赤色であり、実施例１と同様に分光測定を行った結果、６６５ｎｍ付近に発光ピークを有するスペクトルを得た。また、電圧−輝度測定を行ったところ、８Ｖで８５０ｃｄ／ｍ２の輝度が得られた。
【０２５１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２５００時間であった。
【０２５２】
実施例３４
本実施例は、一般式［Ｉ］のスチリル化合物のうち、下記構造式（１７）−３１のスチリル化合物と、上記構造式のＡｌｑ３との混合層を電子輸送性発光層として用い、シングルヘテロ構造の下面発光型の有機電界発光素子を作製した例である。
【０２５３】
【化３９】
構造式（１７）−３１：
2004087463.tif 000086
【０２５４】
層構造、成膜法とも実施例２に準拠して有機電界発光素子を作製した。
【０２５５】
このように作製した実施例３４の有機電界発光素子に、窒素雰囲気下で順バイアス直流電圧を加えて発光特性を評価した。発光色は赤色であり、実施例１と同様に分光測定を行った結果、６３８ｎｍ付近に発光ピークを有するスペクトルを得た。また、電圧−輝度測定を行ったところ、８Ｖで１２００ｃｄ／ｍ２の輝度が得られた。
【０２５６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで５０００時間であった。
【０２５７】
実施例３５
本実施例は、一般式［Ｉ］のスチリル化合物のうち、下記構造式（１７）−３２のスチリル化合物と、上記構造式のＡｌｑ３との混合層を電子輸送性発光層として用い、シングルヘテロ構造の下面発光型の有機電界発光素子を作製した例である。
【０２５８】
【化４０】
構造式（１７）−３２：
2004087463.tif 000087
【０２５９】
層構造、成膜法とも実施例２に準拠して有機電界発光素子を作製した。
【０２６０】
このように作製した実施例３５の有機電界発光素子に、窒素雰囲気下で順バイアス直流電圧を加えて発光特性を評価した。発光色は赤色であり、実施例１と同様に分光測定を行った結果、６４０ｎｍ付近に発光ピークを有するスペクトルを得た。また、電圧−輝度測定を行ったところ、８Ｖで１１５０ｃｄ／ｍ２の輝度が得られた。
【０２６１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで５５００時間であった。
【０２６２】
実施例３６
本実施例は、一般式［Ｉ］のスチリル化合物のうち、下記構造式（１７）−３３のスチリル化合物と、上記構造式のＡｌｑ３との混合層を電子輸送性発光層として用い、シングルヘテロ構造の下面発光型の有機電界発光素子を作製した例である。
【０２６３】
【化４１】
構造式（１７）−３３：
2004087463.tif 000088
【０２６４】
層構造、成膜法とも実施例２に準拠して有機電界発光素子を作製した。
【０２６５】
このように作製した実施例３６の有機電界発光素子に、窒素雰囲気下で順バイアス直流電圧を加えて発光特性を評価した。発光色は赤色であり、実施例１と同様に分光測定を行った結果、６４５ｎｍ付近に発光ピークを有するスペクトルを得た。また、電圧−輝度測定を行ったところ、８Ｖで１１８０ｃｄ／ｍ２の輝度が得られた。
【０２６６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで４８００時間であった。
【０２６７】
実施例３７
本実施例は、一般式［Ｉ］のスチリル化合物のうち、下記構造式（１７）−３４のスチリル化合物と、上記構造式のＡｌｑ３との混合層を電子輸送性発光層として用い、シングルヘテロ構造の下面発光型の有機電界発光素子を作製した例である。
【０２６８】
【化４２】
構造式（１７）−３４：
2004087463.tif 000089
【０２６９】
層構造、成膜法とも実施例２に準拠して有機電界発光素子を作製した。
【０２７０】
このように作製した実施例３７の有機電界発光素子に、窒素雰囲気下で順バイアス直流電圧を加えて発光特性を評価した。発光色は赤色であり、実施例１と同様に分光測定を行った結果、６４７ｎｍ付近に発光ピークを有するスペクトルを得た。また、電圧−輝度測定を行ったところ、８Ｖで９５０ｃｄ／ｍ２の輝度が得られた。
【０２７１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで５１００時間であった。
【０２７２】
実施例３８
本実施例は、一般式［Ｉ］のスチリル化合物のうち、下記構造式（１７）−３５のスチリル化合物と、上記構造式のＡｌｑ３との混合層を電子輸送性発光層として用い、シングルヘテロ構造の下面発光型の有機電界発光素子を作製した例である。
【０２７３】
【化４３】
構造式（１７）−３５：
2004087463.tif 000090
【０２７４】
層構造、成膜法とも実施例２に準拠して有機電界発光素子を作製した。
【０２７５】
このように作製した実施例３８の有機電界発光素子に、窒素雰囲気下で順バイアス直流電圧を加えて発光特性を評価した。発光色は赤色であり、実施例１と同様に分光測定を行った結果、６３２ｎｍ付近に発光ピークを有するスペクトルを得た。また、電圧−輝度測定を行ったところ、８Ｖで８９０ｃｄ／ｍ２の輝度が得られた。
【０２７６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１５００時間であった。
【０２７７】
実施例３９
本実施例は、一般式［Ｉ］のスチリル化合物のうち、下記構造式（１７）−３６のスチリル化合物と、上記構造式のＡｌｑ３との混合層を電子輸送性発光層として用い、シングルヘテロ構造の下面発光型の有機電界発光素子を作製した例である。
【０２７８】
【化４４】
構造式（１７）−３６：
2004087463.tif 000091
【０２７９】
層構造、成膜法とも実施例２に準拠して有機電界発光素子を作製した。
【０２８０】
このように作製した実施例３９の有機電界発光素子に、窒素雰囲気下で順バイアス直流電圧を加えて発光特性を評価した。発光色は橙色であり、実施例１と同様に分光測定を行った結果、５８５ｎｍ付近に発光ピークを有するスペクトルを得た。また、電圧−輝度測定を行ったところ、８Ｖで３００ｃｄ／ｍ２の輝度が得られた。
【０２８１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで８５０時間であった。
【０２８２】
実施例４０
本実施例は、一般式［Ｉ］のスチリル化合物のうち、下記構造式（１７）−３７のスチリル化合物と、上記構造式のＡｌｑ３との混合層を電子輸送性発光層として用い、シングルヘテロ構造の下面発光型の有機電界発光素子を作製した例である。
【０２８３】
【化４５】
構造式（１７）−３７：
2004087463.tif 000092
【０２８４】
層構造、成膜法とも実施例２に準拠して有機電界発光素子を作製した。
【０２８５】
このように作製した実施例４０の有機電界発光素子に、窒素雰囲気下で順バイアス直流電圧を加えて発光特性を評価した。発光色は橙色であり、実施例１と同様に分光測定を行った結果、５８０ｎｍ付近に発光ピークを有するスペクトルを得た。また、電圧−輝度測定を行ったところ、８Ｖで５８０ｃｄ／ｍ２の輝度が得られた。
【０２８６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１２００時間であった。
【０２８７】
実施例４１
本実施例は、一般式［Ｉ］のスチリル化合物のうち、下記構造式（１７）−３８のスチリル化合物と、上記構造式のＡｌｑ３との混合層を電子輸送性発光層として用い、シングルヘテロ構造の下面発光型の有機電界発光素子を作製した例である。
【０２８８】
【化４６】
構造式（１７）−３８：
2004087463.tif 000093
【０２８９】
層構造、成膜法とも実施例２に準拠して有機電界発光素子を作製した。
【０２９０】
このように作製した実施例４１の有機電界発光素子に、窒素雰囲気下で順バイアス直流電圧を加えて発光特性を評価した。発光色は赤色であり、実施例１と同様に分光測定を行った結果、６５０ｎｍ付近に発光ピークを有するスペクトルを得た。また、電圧−輝度測定を行ったところ、８Ｖで６２０ｃｄ／ｍ２の輝度が得られた。
【０２９１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１５００時間であった。
【０２９２】
実施例４２
本実施例は、一般式［Ｉ］のスチリル化合物のうち、下記構造式（１７）−３９のスチリル化合物と、上記構造式のＡｌｑ３との混合層を電子輸送性発光層として用い、シングルヘテロ構造の下面発光型の有機電界発光素子を作製した例である。
【０２９３】
【化４７】
構造式（１７）−３９：
2004087463.tif 000094
【０２９４】
層構造、成膜法とも実施例２に準拠して有機電界発光素子を作製した。
【０２９５】
このように作製した実施例４２の有機電界発光素子に、窒素雰囲気下で順バイアス直流電圧を加えて発光特性を評価した。発光色は赤色であり、実施例１と同様に分光測定を行った結果、６６０ｎｍ付近に発光ピークを有するスペクトルを得た。また、電圧−輝度測定を行ったところ、８Ｖで５２０ｃｄ／ｍ２の輝度が得られた。
【０２９６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで８５０時間であった。
【０２９７】
実施例４３
本実施例は、一般式［Ｉ］のスチリル化合物のうち、下記構造式（１７）−４０のスチリル化合物と、上記構造式のＡｌｑ３との混合層を電子輸送性発光層として用い、シングルヘテロ構造の下面発光型の有機電界発光素子を作製した例である。
【０２９８】
【化４８】
構造式（１７）−４０：
2004087463.tif 000095
【０２９９】
層構造、成膜法とも実施例２に準拠して有機電界発光素子を作製した。
【０３００】
このように作製した実施例４３の有機電界発光素子に、窒素雰囲気下で順バイアス直流電圧を加えて発光特性を評価した。発光色は赤色であり、実施例１と同様に分光測定を行った結果、６６５ｎｍ付近に発光ピークを有するスペクトルを得た。また、電圧−輝度測定を行ったところ、８Ｖで７５０ｃｄ／ｍ２の輝度が得られた。
【０３０１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで７２０時間であった。
【０３０２】
実施例４４
本実施例は、一般式［Ｉ］のスチリル化合物のうち、下記構造式（１７）−４１のスチリル化合物と、上記の構造式のＡｌｑ３との混合層を電子輸送性発光層として用い、シングルヘテロ構造の下面発光型の有機電界発光素子を作製した例である。
【０３０３】
【化４９】
構造式（１７）−４１：
2004087463.tif 000096
【０３０４】
層構造、成膜法とも実施例２に準拠して有機電界発光素子を作製した。
【０３０５】
このように作製した実施例４４の有機電界発光素子に、窒素雰囲気下で順バイアス直流電圧を加えて発光特性を評価した。発光色は赤色であり、実施例１と同様に分光測定を行った結果、６４５ｎｍ付近に発光ピークを有するスペクトルを得た。また、電圧−輝度測定を行ったところ、８Ｖで９５０ｃｄ／ｍ２の輝度が得られた。
【０３０６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１２００時間であった。
【０３０７】
実施例４５
本実施例は、一般式［Ｉ］のスチリル化合物のうち、下記構造式（１７）−４２のスチリル化合物と、上記構造式のＡｌｑ３との混合層を電子輸送性発光層として用い、シングルヘテロ構造の下面発光型の有機電界発光素子を作製した例である。
【０３０８】
【化５０】
構造式（１７）−４２：
2004087463.tif 000097
【０３０９】
層構造、成膜法とも実施例２に準拠して有機電界発光素子を作製した。
【０３１０】
このように作製した実施例４５の有機電界発光素子に、窒素雰囲気下で順バイアス直流電圧を加えて発光特性を評価した。発光色は赤色であり、実施例１と同様に分光測定を行った結果、６５０ｎｍ付近に発光ピークを有するスペクトルを得た。また、電圧−輝度測定を行ったところ、８Ｖで９００ｃｄ／ｍ２の輝度が得られた。
【０３１１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１５５０時間であった。
【０３１２】
実施例４６
本実施例は、一般式［Ｉ］のスチリル化合物のうち、下記構造式（１７）−４３のスチリル化合物と、上記構造式のＡｌｑ３との混合層を電子輸送性発光層として用い、シングルヘテロ構造の下面発光型の有機電界発光素子を作製した例である。
【０３１３】
【化５１】
構造式（１７）−４３：
2004087463.tif 000098
【０３１４】
層構造、成膜法とも実施例２に準拠して有機電界発光素子を作製した。
【０３１５】
このように作製した実施例４６の有機電界発光素子に、窒素雰囲気下で順バイアス直流電圧を加えて発光特性を評価した。発光色は赤色であり、実施例１と同様に分光測定を行った結果、６５５ｎｍ付近に発光ピークを有するスペクトルを得た。また、電圧−輝度測定を行ったところ、８Ｖで１０００ｃｄ／ｍ２の輝度が得られた。
【０３１６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１３００時間であった。
【０３１７】
実施例４７
本実施例は、一般式［Ｉ］のスチリル化合物のうち、下記構造式（１７）−４４のスチリル化合物と、上記構造式のＡｌｑ３との混合層を電子輸送性発光層として用い、シングルヘテロ構造の下面発光型の有機電界発光素子を作製した例である。
【０３１８】
【化５２】
構造式（１７）−４４：
2004087463.tif 000099
【０３１９】
層構造、成膜法とも実施例２に準拠して有機電界発光素子を作製した。
【０３２０】
このように作製した実施例４７の有機電界発光素子に、窒素雰囲気下で順バイアス直流電圧を加えて発光特性を評価した。発光色は赤色であり、実施例１と同様に分光測定を行った結果、６５５ｎｍ付近に発光ピークを有するスペクトルを得た。また、電圧−輝度測定を行ったところ、８Ｖで１１００ｃｄ／ｍ２の輝度が得られた。
【０３２１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１１００時間であった。
【０３２２】
実施例４８
本実施例は、一般式［Ｉ］のスチリル化合物のうち、下記構造式（１７）−４５のスチリル化合物と、上記構造式のＡｌｑ３との混合層を電子輸送性発光層として用い、シングルヘテロ構造の下面発光型の有機電界発光素子を作製した例である。
【０３２３】
【化５３】
構造式（１７）−４５：
2004087463.tif 000100
【０３２４】
層構造、成膜法とも実施例２に準拠して有機電界発光素子を作製した。
【０３２５】
このように作製した実施例４８の有機電界発光素子に、窒素雰囲気下で順バイアス直流電圧を加えて発光特性を評価した。発光色は赤色であり、実施例１と同様に分光測定を行った結果、６４２ｎｍ付近に発光ピークを有するスペクトルを得た。また、電圧−輝度測定を行ったところ、８Ｖで３５０ｃｄ／ｍ２の輝度が得られた。
【０３２６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２５０時間であった。
【０３２７】
実施例４９
本実施例は、一般式［Ｉ］のスチリル化合物のうち、下記構造式（１７）−４６のスチリル化合物と、上記構造式のＡｌｑ３との混合層を電子輸送性発光層として用い、シングルヘテロ構造の下面発光型の有機電界発光素子を作製した例である。
【０３２８】
【化５４】
構造式（１７）−４６：
2004087463.tif 000101
【０３２９】
層構造、成膜法とも実施例２に準拠して有機電界発光素子を作製した。
【０３３０】
このように作製した実施例４９の有機電界発光素子に、窒素雰囲気下で順バイアス直流電圧を加えて発光特性を評価した。発光色は赤色であり、実施例１と同様に分光測定を行った結果、６４０ｎｍ付近に発光ピークを有するスペクトルを得た。また、電圧−輝度測定を行ったところ、８Ｖで２５０ｃｄ／ｍ２の輝度が得られた。
【０３３１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１８０時間であった。
【０３３２】
実施例５０
本実施例は、一般式［Ｉ］のスチリル化合物のうち、下記構造式（１７）−４７のスチリル化合物と、上記構造式のＡｌｑ３との混合層を電子輸送性発光層として用い、シングルヘテロ構造の下面発光型の有機電界発光素子を作製した例である。
【０３３３】
【化５５】
構造式（１７）−４７：
2004087463.tif 000102
【０３３４】
層構造、成膜法とも実施例２に準拠して有機電界発光素子を作製した。
【０３３５】
このように作製した実施例５０の有機電界発光素子に、窒素雰囲気下で順バイアス直流電圧を加えて発光特性を評価した。発光色は赤色であり、実施例１と同様に分光測定を行った結果、６２５ｎｍ付近に発光ピークを有するスペクトルを得た。また、電圧−輝度測定を行ったところ、８Ｖで２８０ｃｄ／ｍ２の輝度が得られた。
【０３３６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２４０時間であった。
【０３３７】
実施例５１
本実施例は、一般式［Ｉ］のスチリル化合物のうち、下記構造式（１７）−４８のスチリル化合物と、上記構造式のＡｌｑ３との混合層を電子輸送性発光層として用い、シングルヘテロ構造の下面発光型の有機電界発光素子を作製した例である。
【０３３８】
【化５６】
構造式（１７）−４８：
2004087463.tif 000103
【０３３９】
層構造、成膜法とも実施例２に準拠して有機電界発光素子を作製した。
【０３４０】
このように作製した実施例５１の有機電界発光素子に、窒素雰囲気下で順バイアス直流電圧を加えて発光特性を評価した。発光色は赤色であり、実施例１と同様に分光測定を行った結果、６３５ｎｍ付近に発光ピークを有するスペクトルを得た。また、電圧−輝度測定を行ったところ、８Ｖで３５０ｃｄ／ｍ２の輝度が得られた。
【０３４１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで７５０時間であった。
【０３４２】
実施例５２
本実施例は、一般式［Ｉ］のスチリル化合物のうち、下記構造式（１７）−４９のスチリル化合物と、上記構造式のＡｌｑ３との混合層を電子輸送性発光層として用い、シングルヘテロ構造の下面発光型の有機電界発光素子を作製した例である。
【０３４３】
【化５７】
構造式（１７）−４９：
2004087463.tif 000104
【０３４４】
層構造、成膜法とも実施例２に準拠して有機電界発光素子を作製した。
【０３４５】
このように作製した実施例５２の有機電界発光素子に、窒素雰囲気下で順バイアス直流電圧を加えて発光特性を評価した。発光色は赤色であり、実施例１と同様に分光測定を行った結果、６４０ｎｍ付近に発光ピークを有するスペクトルを得た。また、電圧−輝度測定を行ったところ、８Ｖで３００ｃｄ／ｍ２の輝度が得られた。
【０３４６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで６００時間であった。
【０３４７】
実施例５３
本実施例は、一般式［Ｉ］のスチリル化合物のうち、下記構造式（１７）−５０のスチリル化合物と、上記構造式のＡｌｑ３との混合層を電子輸送性発光層として用い、シングルヘテロ構造の下面発光型の有機電界発光素子を作製した例である。
【０３４８】
【化５８】
構造式（１７）−５０：
2004087463.tif 000105
【０３４９】
層構造、成膜法とも実施例２に準拠して有機電界発光素子を作製した。
【０３５０】
このように作製した実施例５３の有機電界発光素子に、窒素雰囲気下で順バイアス直流電圧を加えて発光特性を評価した。発光色は赤色であり、実施例１と同様に分光測定を行った結果、６５０ｎｍ付近に発光ピークを有するスペクトルを得た。また、電圧−輝度測定を行ったところ、８Ｖで４００ｃｄ／ｍ２の輝度が得られた。
【０３５１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで３００時間であった。
【０３５２】
実施例５４
本実施例は、一般式［Ｉ］のスチリル化合物のうち、下記構造式（１７）−５１のスチリル化合物と、上記構造式のＡｌｑ３との混合層を電子輸送性発光層として用い、シングルヘテロ構造の下面発光型の有機電界発光素子を作製した例である。
【０３５３】
【化５９】
構造式（１７）−５１：
2004087463.tif 000106
【０３５４】
層構造、成膜法とも実施例２に準拠して有機電界発光素子を作製した。
【０３５５】
このように作製した実施例５４の有機電界発光素子に、窒素雰囲気下で順バイアス直流電圧を加えて発光特性を評価した。発光色は赤色であり、実施例１と同様に分光測定を行った結果、６４５ｎｍ付近に発光ピークを有するスペクトルを得た。また、電圧−輝度測定を行ったところ、８Ｖで５２０ｃｄ／ｍ２の輝度が得られた。
【０３５６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１０５０時間であった。
【０３５７】
実施例５５
本実施例は、一般式［Ｉ］のスチリル化合物のうち、下記構造式（１７）−５２のスチリル化合物と、上記構造式のＡｌｑ３との混合層を電子輸送性発光層として用い、シングルヘテロ構造の下面発光型の有機電界発光素子を作製した例である。
【０３５８】
【化６０】
構造式（１７）−５２：
2004087463.tif 000107
【０３５９】
層構造、成膜法とも実施例２に準拠して有機電界発光素子を作製した。
【０３６０】
このように作製した実施例５５の有機電界発光素子に、窒素雰囲気下で順バイアス直流電圧を加えて発光特性を評価した。発光色は赤色であり、実施例１と同様に分光測定を行った結果、６４７ｎｍ付近に発光ピークを有するスペクトルを得た。また、電圧−輝度測定を行ったところ、８Ｖで５００ｃｄ／ｍ２の輝度が得られた。
【０３６１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１２００時間であった。
【０３６２】
実施例５６
本実施例は、一般式［Ｉ］のスチリル化合物のうち、下記構造式（１７）−５３のスチリル化合物と、上記構造式のＡｌｑ３との混合層を電子輸送性発光層として用い、シングルヘテロ構造の下面発光型の有機電界発光素子を作製した例である。
【０３６３】
【化６１】
構造式（１７）−５３：
2004087463.tif 000108
【０３６４】
層構造、成膜法とも実施例２に準拠して有機電界発光素子を作製した。
【０３６５】
このように作製した実施例５６の有機電界発光素子に、窒素雰囲気下で順バイアス直流電圧を加えて発光特性を評価した。発光色は赤色であり、実施例１と同様に分光測定を行った結果、６３３ｎｍ付近に発光ピークを有するスペクトルを得た。また、電圧−輝度測定を行ったところ、８Ｖで２２０ｃｄ／ｍ２の輝度が得られた。
【０３６６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２３０時間であった。
【０３６７】
実施例５７
本実施例は、一般式［Ｉ］のスチリル化合物のうち、下記構造式（１７）−５４のスチリル化合物と、上記構造式のＡｌｑ３との混合層を電子輸送性発光層として用い、シングルヘテロ構造の下面発光型の有機電界発光素子を作製した例である。
【０３６８】
【化６２】
構造式（１７）−５４：
2004087463.tif 000109
【０３６９】
層構造、成膜法とも実施例２に準拠して有機電界発光素子を作製した。
【０３７０】
このように作製した実施例５７の有機電界発光素子に、窒素雰囲気下で順バイアス直流電圧を加えて発光特性を評価した。発光色は橙色であり、実施例１と同様に分光測定を行った結果、５９５ｎｍ付近に発光ピークを有するスペクトルを得た。また、電圧−輝度測定を行ったところ、８Ｖで３８０ｃｄ／ｍ２の輝度が得られた。
【０３７１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１８０時間であった。
【０３７２】
実施例５８
本実施例は、一般式［Ｉ］のスチリル化合物のうち、下記構造式（１７）−５５のスチリル化合物と、上記構造式のＡｌｑ３との混合層を電子輸送性発光層として用い、シングルヘテロ構造の下面発光型の有機電界発光素子を作製した例である。
【０３７３】
【化６３】
構造式（１７）−５５：
2004087463.tif 000110
【０３７４】
層構造、成膜法とも実施例２に準拠して有機電界発光素子を作製した。
【０３７５】
このように作製した実施例５８の有機電界発光素子に、窒素雰囲気下で順バイアス直流電圧を加えて発光特性を評価した。発光色は橙色であり、実施例１と同様に分光測定を行った結果、５９０ｎｍ付近に発光ピークを有するスペクトルを得た。また、電圧−輝度測定を行ったところ、８Ｖで３２０ｃｄ／ｍ２の輝度が得られた。
【０３７６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２５０時間であった。
【０３７７】
実施例５９
本実施例は、一般式［Ｉ］のスチリル化合物のうち、下記構造式（１７）−５６のスチリル化合物と、上記構造式のＡｌｑ３との混合層を電子輸送性発光層として用い、シングルヘテロ構造の下面発光型の有機電界発光素子を作製した例である。
【０３７８】
【化６４】
構造式（１７）−５６：
2004087463.tif 000111
【０３７９】
層構造、成膜法とも実施例２に準拠して有機電界発光素子を作製した。
【０３８０】
このように作製した実施例５９の有機電界発光素子に、窒素雰囲気下で順バイアス直流電圧を加えて発光特性を評価した。発光色は橙色であり、実施例１と同様に分光測定を行った結果、５８８ｎｍ付近に発光ピークを有するスペクトルを得た。また、電圧−輝度測定を行ったところ、８Ｖで２１０ｃｄ／ｍ２の輝度が得られた。
【０３８１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１５０時間であった。
【０３８２】
実施例６０
本実施例は、一般式［Ｉ］のスチリル化合物のうち、下記構造式（１７）−６３のスチリル化合物と、上記構造式のＡｌｑ３との混合層を電子輸送性発光層として用い、シングルヘテロ構造の下面発光型の有機電界発光素子を作製した例である。
【０３８３】
【化６５】
構造式（１７）−６３：
2004087463.tif 000112
【０３８４】
層構造、成膜法とも実施例２に準拠して有機電界発光素子を作製した。
【０３８５】
このように作製した実施例６０の有機電界発光素子に、窒素雰囲気下で順バイアス直流電圧を加えて発光特性を評価した。発光色は橙色であり、実施例１と同様に分光測定を行った結果、６０５ｎｍ付近に発光ピークを有するスペクトルを得た。また、電圧−輝度測定を行ったところ、８Ｖで１０００ｃｄ／ｍ２の輝度が得られた。
【０３８６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１３５０時間であった。
【０３８７】
実施例６１
本実施例は、一般式［Ｉ］のスチリル化合物のうち、下記構造式（１７）−６４のスチリル化合物と、上記構造式のＡｌｑ３との混合層を電子輸送性発光層として用い、シングルヘテロ構造の下面発光型の有機電界発光素子を作製した例である。
【０３８８】
【化６６】
構造式（１７）−６４：
2004087463.tif 000113
【０３８９】
層構造、成膜法とも実施例２に準拠して有機電界発光素子を作製した。
【０３９０】
このように作製した実施例６１の有機電界発光素子に、窒素雰囲気下で順バイアス直流電圧を加えて発光特性を評価した。発光色は橙色であり、実施例１と同様に分光測定を行った結果、６００ｎｍ付近に発光ピークを有するスペクトルを得た。また、電圧−輝度測定を行ったところ、８Ｖで１９５０ｃｄ／ｍ２の輝度が得られた。
【０３９１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで３５００時間であった。
【０３９２】
実施例６２
本実施例は、一般式［Ｉ］のスチリル化合物のうち、下記構造式（１７）−６５のスチリル化合物と、上記構造式のＡｌｑ３との混合層を電子輸送性発光層として用い、シングルヘテロ構造の下面発光型の有機電界発光素子を作製した例である。
【０３９３】
【化６７】
構造式（１７）−６５：
2004087463.tif 000114
【０３９４】
層構造、成膜法とも実施例２に準拠して有機電界発光素子を作製した。
【０３９５】
このように作製した実施例６２の有機電界発光素子に、窒素雰囲気下で順バイアス直流電圧を加えて発光特性を評価した。発光色は赤色であり、実施例１と同様に分光測定を行った結果、６７０ｎｍ付近に発光ピークを有するスペクトルを得た。また、電圧−輝度測定を行ったところ、８Ｖで２９０ｃｄ／ｍ２の輝度が得られた。
【０３９６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで５２０時間であった。
【０３９７】
実施例６３
本実施例は、一般式［Ｉ］のスチリル化合物のうち、下記構造式（１７）−６６のスチリル化合物と、上記構造式のＡｌｑ３との混合層を電子輸送性発光層として用い、シングルヘテロ構造の下面発光型の有機電界発光素子を作製した例である。
【０３９８】
【化６８】
構造式（１７）−６６：
2004087463.tif 000115
【０３９９】
層構造、成膜法とも実施例２に準拠して有機電界発光素子を作製した。
【０４００】
このように作製した実施例６３の有機電界発光素子に、窒素雰囲気下で順バイアス直流電圧を加えて発光特性を評価した。発光色は赤色であり、実施例１と同様に分光測定を行った結果、６２５ｎｍ付近に発光ピークを有するスペクトルを得た。また、電圧−輝度測定を行ったところ、８Ｖで６２０ｃｄ／ｍ２の輝度が得られた。
【０４０１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで７７０時間であった。
【０４０２】
実施例６４
本実施例は、一般式［Ｉ］のスチリル化合物のうち、下記構造式（１７）−６７のスチリル化合物と、上記構造式のＡｌｑ３との混合層を電子輸送性発光層として用い、シングルヘテロ構造の下面発光型の有機電界発光素子を作製した例である。
【０４０３】
【化６９】
構造式（１７）−６７：
2004087463.tif 000116
【０４０４】
層構造、成膜法とも実施例２に準拠して有機電界発光素子を作製した。
【０４０５】
このように作製した実施例６４の有機電界発光素子に、窒素雰囲気下で順バイアス直流電圧を加えて発光特性を評価した。発光色は赤色であり、実施例１と同様に分光測定を行った結果、６３５ｎｍ付近に発光ピークを有するスペクトルを得た。また、電圧−輝度測定を行ったところ、８Ｖで１２６０ｃｄ／ｍ２の輝度が得られた。
【０４０６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで５４００時間であった。
【０４０７】
実施例６５
本実施例は、一般式［Ｉ］のスチリル化合物のうち、下記構造式（１７）−６８のスチリル化合物と、上記構造式のＡｌｑ３との混合層を電子輸送性発光層として用い、シングルヘテロ構造の下面発光型の有機電界発光素子を作製した例である。
【０４０８】
【化７０】
構造式（１７）−６８：
2004087463.tif 000117
【０４０９】
層構造、成膜法とも実施例２に準拠して有機電界発光素子を作製した。
【０４１０】
このように作製した実施例６５の有機電界発光素子に、窒素雰囲気下で順バイアス直流電圧を加えて発光特性を評価した。発光色は赤色であり、実施例１と同様に分光測定を行った結果、６４５ｎｍ付近に発光ピークを有するスペクトルを得た。また、電圧−輝度測定を行ったところ、８Ｖで９５０ｃｄ／ｍ２の輝度が得られた。
【０４１１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１６００時間であった。
【０４１２】
実施例６６
本実施例は、一般式［Ｉ］のスチリル化合物のうち、下記構造式（１７）−６９のスチリル化合物と、上記構造式のＡｌｑ３との混合層を電子輸送性発光層として用い、シングルヘテロ構造の下面発光型の有機電界発光素子を作製した例である。
【０４１３】
【化７１】
構造式（１７）−６９：
2004087463.tif 000118
【０４１４】
層構造、成膜法とも実施例２に準拠して有機電界発光素子を作製した。
【０４１５】
このように作製した実施例６６の有機電界発光素子に、窒素雰囲気下で順バイアス直流電圧を加えて発光特性を評価した。発光色は赤色であり、実施例１と同様に分光測定を行った結果、６４０ｎｍ付近に発光ピークを有するスペクトルを得た。また、電圧−輝度測定を行ったところ、８Ｖで５５０ｃｄ／ｍ２の輝度が得られた。
【０４１６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１０００時間であった。
【０４１７】
実施例６７
本実施例は、一般式［Ｉ］のスチリル化合物のうち、下記構造式（１７）−７０のスチリル化合物と、上記構造式のＡｌｑ３との混合層を電子輸送性発光層として用い、シングルヘテロ構造の下面発光型の有機電界発光素子を作製した例である。
【０４１８】
【化７２】
構造式（１７）−７０：
2004087463.tif 000119
【０４１９】
層構造、成膜法とも実施例２に準拠して有機電界発光素子を作製した。
【０４２０】
このように作製した実施例６７の有機電界発光素子に、窒素雰囲気下で順バイアス直流電圧を加えて発光特性を評価した。発光色は橙色であり、実施例１と同様に分光測定を行った結果、５８７ｎｍ付近に発光ピークを有するスペクトルを得た。また、電圧−輝度測定を行ったところ、８Ｖで３６０ｃｄ／ｍ２の輝度が得られた。
【０４２１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２７０時間であった。
【０４２２】
実施例６８
本実施例は、一般式［Ｉ］のスチリル化合物のうち、上記構造式（１７）−４のスチリル化合物と上記構造式（１７）−２０のスチリル化合物との混合層を電子輸送性発光層として用い、シングルヘテロ構造の下面発光型の有機電界発光素子を作製した例である。
【０４２３】
まず、真空蒸着装置中に、１００ｎｍの厚さのＩＴＯからなる陽極が一表面に形成された３０ｍｍ×３０ｍｍのガラス基板をセッティングした。蒸着マスクとして、複数の２．０ｍｍ×２．０ｍｍの単位開口を有する金属マスクを基板に近接して配置し、真空蒸着法によって１０−４Ｐａ以下の真空下で上記構造式のα−ＮＰＤを例えば５０ｎｍの厚さに成膜とした。蒸着レートは０．１ｎｍ／秒とした。
【０４２４】
さらに、上記構造式（１７）−４のスチリル化合物と上記構造式（１７）−２０のスチリル化合物とを混合した層を正孔輸送層に接して蒸着した。この場合、構造式（１７）−４のスチリル化合物の重量比を幾通りかに変えて作製した。スチリル化合物の混合層の膜厚も例えば５０ｎｍとした。
【０４２５】
陰極材料としてはＭｇとＡｇの混合膜を採用し、これも蒸着により、例えばＭｇとＡｇの混合比を１：３として２００ｎｍの厚さに形成し、有機電界発光素子を作製した。
【０４２６】
このように作製した実施例６８の有機電界発光素子に、窒素雰囲気下で順バイアス直流電圧を加えて発光特性を評価した。発光スペクトルは２つのスチリル化合物の混合比によって変化し、発光ピークが６００ｎｍから６８０ｎｍの範囲で任意の波長を選ぶことができた。この際、素子の電圧−電流特性など電気的な特性を大きく変えることはなかった。
【０４２７】
実施例６９
本実施例は、上記構造式（１７）−１３のスチリル化合物と上記構造式のＡｌｑ３との混合層を電子輸送性発光層として用いたシングルヘテロ構造の下面発光型の有機電界発光素子において、発光層中の構造式（１７）−１３のスチリル化合物の濃度と発光色、駆動電圧、素子寿命の関係を調べた例である。それぞれの結果を下記表１に示す。
【０４２８】
層構造、成膜法とも実施例２に準拠して有機電界発光素子を作製した。
【０４２９】
【表１】
表１　実施例６９の素子特性
2004087463.tif 000120
【０４３０】
表１から明らかなように、発光層中のスチリル化合物の濃度が増すにつれて深い赤色の発光を呈し、駆動電圧は低下するが、素子寿命は低減する。このような発光層中のスチリル化合物の濃度と素子特性の関係から、色度、駆動電圧と半減寿命のすべてを兼ね備えた実用的に最適な濃度が存在することになる。この実施例６９の場合では、スチリル化合物の濃度が５〜９０重量％のうち、３０〜９０重量％で使用することが望ましいことがわかった。
【０４３１】
実施例７０
本実施例は、上記構造式（１７）−３２で示されるスチリル化合物と、上記構造式（１７）−３２で示されるスチリル化合物においてアリール部（上記一般式［Ｉ］におけるＸ）から所定の置換基を取り除いた下記構造式のスチリル化合物Ａ−１を用いて作製した有機電界発光素子の素子特性を比較した例である。
【０４３２】
それぞれのスチリル化合物と上記構造式のＡｌｑ３との混合層（重量比１：１）を電子輸送性発光層として用いたシングルヘテロ構造の下面発光型の有機電界発光素子を作製し、それぞれの素子特性を下記表２に比較して示す。層構造、成膜法とも実施例２に準拠して有機電界発光素子を作製した。
【０４３３】
【化７３】
構造式　Ａ−１：
2004087463.tif 000121
【０４３４】
素子構造：
素子１（実施例３５）：ＩＴＯ／α−ＮＰＤ（５０ｎｍ）／構造式（１７）−３２のスチリル化合物＋Ａｌｑ３（５０ｎｍ）／Ｍｇ：Ａｇ（２００ｎｍ）
素子２（実施例７０）：ＩＴＯ／α−ＮＰＤ（５０ｎｍ）／化合物Ａ−１のスチリル化合物＋Ａｌｑ３（５０ｎｍ）／Ｍｇ：Ａｇ（２００ｎｍ）
【０４３５】
【表２】
表２　素子特性の比較
2004087463.tif 000122
【０４３６】
表２から、構造式（１７）−３２のスチリル化合物とＡｌｑ３との混合層を発光層に用いた素子１では、構造式（１７）−３２のスチリル化合物が分子内アリール部にシアノ基、メチル基を有することにより、発光層のアモルファス性を向上させることが可能となり、その結果、アリール部の置換基の異なる素子２と比較して連続点灯半減寿命を向上させることができた。
【０４３７】
実施例７１
本実施例は、一般式［Ｉ］のスチリル化合物のうち、下記構造式（１７）−７１のスチリル化合物と、上記構造式のＡｌｑ３との混合層を電子輸送性発光層として用い、シングルヘテロ構造の下面発光型の有機電界発光素子を作製した例である。
【０４３８】
【化７４】
構造式（１７）−７１：
2004087463.tif 000123
【０４３９】
層構造、成膜法とも実施例２に準拠して有機電界発光素子を作製した。
【０４４０】
このように作製した実施例７１の有機電界発光素子に、窒素雰囲気下で順バイアス直流電圧を加えて発光特性を評価した。発光色は橙色であり、実施例１と同様に分光測定を行った結果、５９５ｎｍ付近に発光ピークを有するスペクトルを得た。また、電圧−輝度測定を行ったところ、８Ｖで１５００ｃｄ／ｍ２の輝度が得られた。
【０４４１】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１６００時間であった。
【０４４２】
実施例７２
本実施例は、一般式［Ｉ］のスチリル化合物のうち、下記構造式（１７）−７２のスチリル化合物と、上記構造式のＡｌｑ３との混合層を電子輸送性発光層として用い、シングルヘテロ構造の下面発光型の有機電界発光素子を作製した例である。
【０４４３】
【化７５】
構造式（１７）−７２：
2004087463.tif 000124
【０４４４】
層構造、成膜法とも実施例２に準拠して有機電界発光素子を作製した。
【０４４５】
このように作製した実施例７２の有機電界発光素子に、窒素雰囲気下で順バイアス直流電圧を加えて発光特性を評価した。発光色は橙色であり、実施例１と同様に分光測定を行った結果、６０５ｎｍ付近に発光ピークを有するスペクトルを得た。また、電圧−輝度測定を行ったところ、８Ｖで１１００ｃｄ／ｍ２の輝度が得られた。
【０４４６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで９５０時間であった。
【０４４７】
実施例７３
本実施例は、上述の一般式［Ｉ］のスチリル化合物のうち、上記構造式（１７）−３２のスチリル化合物と、上記構造式のα−ＮＰＤとの混合層、及び上記構造式（１７）−３２のスチリル化合物と、上記構造式のＡｌｑ３との混合層の積層膜を発光層として用い、ダブルヘテロ構造の下面発光型の有機電界発光素子を作製した例である。
【０４４８】
まず、真空蒸着法により、１００ｎｍの厚さのＩＴＯからなる陽極が一表面に形成された３０ｍｍ×３０ｍｍのガラス基板上に、上記構造式のα−ＮＰＤを例えば２５ｎｍの厚さに成膜した。さらに、発光材料として上記構造式（１７）−３２のスチリル化合物とα−ＮＰＤを重量比１：１で正孔輸送層に接して蒸着した。上記構造式（１７）−３２のスチリル化合物とα−ＮＰＤとの混合層からなる発光層の膜厚も例えば２５ｎｍとした。さらに、同じく発光材料として上記構造式（１７）−３２のスチリル化合物とＡｌｑ３を重量比１：１で蒸着した。上記構造式（１７）−３２のスチリル化合物とＡｌｑ３との混合層からなる発光層の膜厚も例えば２５ｎｍとした。
【０４４９】
さらに、電子輸送性材料として上記構造式のＡｌｑ３を発光層に接して蒸着した。Ａｌｑ３の膜厚を例えば２５ｎｍとした。
【０４５０】
陰極材料としてはＭｇとＡｇの混合膜を採用し、これも蒸着により、例えばＭｇとＡｇの混合比を１：３として２００ｎｍの厚さに形成し、有機電界発光素子を作製した。
【０４５１】
このように作製した実施例７３の有機電界発光素子に、窒素雰囲気下で順バイアス直流電圧を加えて発光特性を評価した。発光色は赤色であり、実施例１と同様に分光測定を行った結果、６４０ｎｍに発光ピークを有するスペクトルを得た。また、電圧−輝度測定を行ったところ、８Ｖで９００ｃｄ／ｍ２の輝度が得られた。
【０４５２】
この有機電界発光素子を作製後、窒素雰囲気下に１ヶ月間放置したが、素子劣化は観察されなかった。また、初期輝度３００ｃｄ／ｍ２で電流値を一定に通電して連続発光して強制劣化させた際、輝度が半減するまで３９００時間であった。
【０４５３】
実施例７４
本実施例は、上述の一般式［Ｉ］のスチリル化合物のうち、上記構造式（１７）−３２のスチリル化合物と、上記構造式のＡｌｑ３及び上記構造式のα−ＮＰＤとの混合層を発光層として用い、ダブルヘテロ構造の下面発光型の有機電界発光素子を作製した例である。
【０４５４】
まず、真空蒸着法により、１００ｎｍの厚さのＩＴＯからなる陽極が一表面に形成された３０ｍｍ×３０ｍｍのガラス基板上に、上記構造式のα−ＮＰＤを例えば３０ｎｍの厚さに成膜した。さらに、発光材料として上記構造式（１７）−３２のスチリル化合物とＡｌｑ３及びα−ＮＰＤを重量比２：１：１で正孔輸送層に接して蒸着した。上記構造式（１７）−３２のスチリル化合物とＡｌｑ３及びα−ＮＰＤとの混合層からなる発光層の膜厚も例えば３０ｎｍとした。
【０４５５】
さらに、電子輸送性材料として上記構造式のＡｌｑ３を発光層に接して蒸着した。Ａｌｑ３の膜厚を例えば３０ｎｍとした。
【０４５６】
陰極材料としてはＭｇとＡｇの混合膜を採用し、これも蒸着により、例えばＭｇとＡｇの混合比を１：３として２００ｎｍの厚さに形成し、有機電界発光素子を作製した。
【０４５７】
このように作製した実施例７４の有機電界発光素子に、窒素雰囲気下で順バイアス直流電圧を加えて発光特性を評価した。発光色は赤色であり、実施例１と同様に分光測定を行った結果、６４０ｎｍに発光ピークを有するスペクトルを得た。また、電圧−輝度測定を行ったところ、８Ｖで１０００ｃｄ／ｍ２の輝度が得られた。
【０４５８】
この有機電界発光素子を作製後、窒素雰囲気下に１ヶ月間放置したが、素子劣化は観察されなかった。また、初期輝度３００ｃｄ／ｍ２で電流値を一定に通電して連続発光して強制劣化させた際、輝度が半減するまで４１００時間であった。
【０４５９】
実施例７５
本実施例は、一般式［Ｉ］のスチリル化合物のうち、下記構造式（１７）−７３のスチリル化合物と、上記構造式のＡｌｑ３との混合層を電子輸送性発光層として用い、シングルヘテロ構造の下面発光型の有機電界発光素子を作製した例である。
【０４６０】
【化７６】
構造式（１７）−７３：
2004087463.tif 000125
【０４６１】
層構造、成膜法とも実施例２に準拠して有機電界発光素子を作製した。
【０４６２】
このように作製した実施例７５の有機電界発光素子に、窒素雰囲気下で順バイアス直流電圧を加えて発光特性を評価した。発光色は橙色であり、実施例１と同様に分光測定を行った結果、６０５ｎｍ付近に発光ピークを有するスペクトルを得た。また、電圧−輝度測定を行ったところ、８Ｖで９００ｃｄ／ｍ２の輝度が得られた。
【０４６３】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１０００時間であった。
【０４６４】
実施例７６
本実施例は、一般式［Ｉ］のスチリル化合物のうち、下記構造式（１７）−７４のスチリル化合物と、上記構造式のＡｌｑ３との混合層を電子輸送性発光層として用い、シングルヘテロ構造の下面発光型の有機電界発光素子を作製した例である。
【０４６５】
【化７７】
構造式（１７）−７４：
2004087463.tif 000126
【０４６６】
層構造、成膜法とも実施例２に準拠して有機電界発光素子を作製した。
【０４６７】
このように作製した実施例７６の有機電界発光素子に、窒素雰囲気下で順バイアス直流電圧を加えて発光特性を評価した。発光色は橙色であり、実施例１と同様に分光測定を行った結果、６００ｎｍ付近に発光ピークを有するスペクトルを得た。また、電圧−輝度測定を行ったところ、８Ｖで１７００ｃｄ／ｍ２の輝度が得られた。
【０４６８】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで３２００時間であった。
【０４６９】
実施例７７
本実施例は、一般式［Ｉ］のスチリル化合物のうち、下記構造式（１７）−７５のスチリル化合物と、上記構造式のＡｌｑ３との混合層を電子輸送性発光層として用い、シングルヘテロ構造の下面発光型の有機電界発光素子を作製した例である。
【０４７０】
【化７８】
構造式（１７）−７５：
2004087463.tif 000127
【０４７１】
層構造、成膜法とも実施例２に準拠して有機電界発光素子を作製した。
【０４７２】
このように作製した実施例７７の有機電界発光素子に、窒素雰囲気下で順バイアス直流電圧を加えて発光特性を評価した。発光色は赤色であり、実施例１と同様に分光測定を行った結果、６７０ｎｍ付近に発光ピークを有するスペクトルを得た。また、電圧−輝度測定を行ったところ、８Ｖで２８０ｃｄ／ｍ２の輝度が得られた。
【０４７３】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで５００時間であった。
【０４７４】
実施例７８
本実施例は、一般式［Ｉ］のスチリル化合物のうち、下記構造式（１７）−７６のスチリル化合物と、上記構造式のＡｌｑ３との混合層を電子輸送性発光層として用い、シングルヘテロ構造の下面発光型の有機電界発光素子を作製した例である。
【０４７５】
【化７９】
構造式（１７）−７６：
2004087463.tif 000128
【０４７６】
層構造、成膜法とも実施例２に準拠して有機電界発光素子を作製した。
【０４７７】
このように作製した実施例７８の有機電界発光素子に、窒素雰囲気下で順バイアス直流電圧を加えて発光特性を評価した。発光色は赤色であり、実施例１と同様に分光測定を行った結果、６２５ｎｍ付近に発光ピークを有するスペクトルを得た。また、電圧−輝度測定を行ったところ、８Ｖで６３０ｃｄ／ｍ２の輝度が得られた。
【０４７８】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで７００時間であった。
【０４７９】
実施例７９
本実施例は、一般式［Ｉ］のスチリル化合物のうち、下記構造式（１７）−７７のスチリル化合物と、上記構造式のＡｌｑ３との混合層を電子輸送性発光層として用い、シングルヘテロ構造の下面発光型の有機電界発光素子を作製した例である。
【０４８０】
【化８０】
構造式（１７）−７７：
2004087463.tif 000129
【０４８１】
層構造、成膜法とも実施例２に準拠して有機電界発光素子を作製した。
【０４８２】
このように作製した実施例７９の有機電界発光素子に、窒素雰囲気下で順バイアス直流電圧を加えて発光特性を評価した。発光色は赤色であり、実施例１と同様に分光測定を行った結果、６３５ｎｍ付近に発光ピークを有するスペクトルを得た。また、電圧−輝度測定を行ったところ、８Ｖで１２２０ｃｄ／ｍ２の輝度が得られた。
【０４８３】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで５２００時間であった。
【０４８４】
実施例８０
本実施例は、一般式［Ｉ］のスチリル化合物のうち、下記構造式（１７）−７８のスチリル化合物と、上記構造式のＡｌｑ３との混合層を電子輸送性発光層として用い、シングルヘテロ構造の下面発光型の有機電界発光素子を作製した例である。
【０４８５】
【化８１】
構造式（１７）−７８：
2004087463.tif 000130
【０４８６】
層構造、成膜法とも実施例２に準拠して有機電界発光素子を作製した。
【０４８７】
このように作製した実施例８０の有機電界発光素子に、窒素雰囲気下で順バイアス直流電圧を加えて発光特性を評価した。発光色は赤色であり、実施例１と同様に分光測定を行った結果、６４５ｎｍ付近に発光ピークを有するスペクトルを得た。また、電圧−輝度測定を行ったところ、８Ｖで１０００ｃｄ／ｍ２の輝度が得られた。
【０４８８】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１５００時間であった。
【０４８９】
実施例８１
本実施例は、一般式［Ｉ］のスチリル化合物のうち、下記構造式（１７）−８１のスチリル化合物と、上記構造式のＡｌｑ３との混合層を電子輸送性発光層として用い、シングルヘテロ構造の下面発光型の有機電界発光素子を作製した例である。
【０４９０】
【化８２】
構造式（１７）−８１：
2004087463.tif 000131
【０４９１】
層構造、成膜法とも実施例２に準拠して有機電界発光素子を作製した。
【０４９２】
このように作製した実施例８１の有機電界発光素子に、窒素雰囲気下で順バイアス直流電圧を加えて発光特性を評価した。発光色は橙色であり、実施例１と同様に分光測定を行った結果、６１０ｎｍ付近に発光ピークを有するスペクトルを得た。また、電圧−輝度測定を行ったところ、８Ｖで９５０ｃｄ／ｍ２の輝度が得られた。
【０４９３】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで７５０時間であった。
【０４９４】
実施例８２
本実施例は、一般式［Ｉ］のスチリル化合物のうち、下記構造式（１７）−８２のスチリル化合物と、上記構造式のＡｌｑ３との混合層を電子輸送性発光層として用い、シングルヘテロ構造の下面発光型の有機電界発光素子を作製した例である。
【０４９５】
【化８３】
構造式（１７）−８２：
2004087463.tif 000132
【０４９６】
層構造、成膜法とも実施例２に準拠して有機電界発光素子を作製した。
【０４９７】
このように作製した実施例８２の有機電界発光素子に、窒素雰囲気下で順バイアス直流電圧を加えて発光特性を評価した。発光色は橙色であり、実施例１と同様に分光測定を行った結果、６１０ｎｍ付近に発光ピークを有するスペクトルを得た。また、電圧−輝度測定を行ったところ、８Ｖで２０００ｃｄ／ｍ２の輝度が得られた。
【０４９８】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで２７００時間であった。
【０４９９】
実施例８３
本実施例は、一般式［Ｉ］のスチリル化合物のうち、下記構造式（１７）−８３のスチリル化合物と、上記構造式のＡｌｑ３との混合層を電子輸送性発光層として用い、シングルヘテロ構造の下面発光型の有機電界発光素子を作製した例である。
【０５００】
【化８４】
構造式（１７）−８３：
2004087463.tif 000133
【０５０１】
層構造、成膜法とも実施例２に準拠して有機電界発光素子を作製した。
【０５０２】
このように作製した実施例８３の有機電界発光素子に、窒素雰囲気下で順バイアス直流電圧を加えて発光特性を評価した。発光色は橙色であり、実施例１と同様に分光測定を行った結果、５９５ｎｍ付近に発光ピークを有するスペクトルを得た。また、電圧−輝度測定を行ったところ、８Ｖで１４００ｃｄ／ｍ２の輝度が得られた。
【０５０３】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１５００時間であった。
【０５０４】
実施例８４
本実施例は、一般式［Ｉ］のスチリル化合物のうち、下記構造式（１７）−８４のスチリル化合物と、上記構造式のＡｌｑ３との混合層を電子輸送性発光層として用い、シングルヘテロ構造の下面発光型の有機電界発光素子を作製した例である。
【０５０５】
【化８５】
構造式（１７）−８４：
2004087463.tif 000134
【０５０６】
層構造、成膜法とも実施例２に準拠して有機電界発光素子を作製した。
【０５０７】
このように作製した実施例８４の有機電界発光素子に、窒素雰囲気下で順バイアス直流電圧を加えて発光特性を評価した。発光色は赤色であり、実施例１と同様に分光測定を行った結果、６９０ｎｍ付近に発光ピークを有するスペクトルを得た。また、電圧−輝度測定を行ったところ、８Ｖで１７０ｃｄ／ｍ２の輝度が得られた。
【０５０８】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで４５０時間であった。
【０５０９】
実施例８５
本実施例は、一般式［Ｉ］のスチリル化合物のうち、下記構造式（１７）−８５のスチリル化合物と、上記構造式のＡｌｑ３との混合層を電子輸送性発光層として用い、シングルヘテロ構造の下面発光型の有機電界発光素子を作製した例である。
【０５１０】
【化８６】
構造式（１７）−８５：
2004087463.tif 000135
【０５１１】
層構造、成膜法とも実施例２に準拠して有機電界発光素子を作製した。
【０５１２】
このように作製した実施例８５の有機電界発光素子に、窒素雰囲気下で順バイアス直流電圧を加えて発光特性を評価した。発光色は赤色であり、実施例１と同様に分光測定を行った結果、６４０ｎｍ付近に発光ピークを有するスペクトルを得た。また、電圧−輝度測定を行ったところ、８Ｖで１１００ｃｄ／ｍ２の輝度が得られた。
【０５１３】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで５３００時間であった。
【０５１４】
実施例８６
本実施例は、一般式［Ｉ］のスチリル化合物のうち、下記構造式（１７）−８６のスチリル化合物と、上記構造式のＡｌｑ３との混合層を電子輸送性発光層として用い、シングルヘテロ構造の下面発光型の有機電界発光素子を作製した例である。
【０５１５】
【化８７】
構造式（１７）−８６：
2004087463.tif 000136
【０５１６】
層構造、成膜法とも実施例２に準拠して有機電界発光素子を作製した。
【０５１７】
このように作製した実施例８６の有機電界発光素子に、窒素雰囲気下で順バイアス直流電圧を加えて発光特性を評価した。発光色は赤色であり、実施例１と同様に分光測定を行った結果、６５０ｎｍ付近に発光ピークを有するスペクトルを得た。また、電圧−輝度測定を行ったところ、８Ｖで９００ｃｄ／ｍ２の輝度が得られた。
【０５１８】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化させた際、輝度が半減するまで１６００時間であった。
【０５１９】
比較例１
この比較例は、上記構造式（１７）−８のスチリル化合物と上記構造式のＡｌｑ３との混合層を電子輸送性発光層として用いた素子と、上記構造式（１７）−８のスチリル化合物のみの単独膜を電子輸送性発光層として用いた素子の素子特性を比較した例である。
【０５２０】
層構造、成膜法とも実施例２に準拠して有機電界発光素子を作製した。
【０５２１】
素子構造：
素子３（実施例１２）：ＩＴＯ／α−ＮＰＤ（５０ｎｍ）／構造式（１７）−８のスチリル化合物＋Ａｌｑ３（５０ｎｍ）／Ｍｇ：Ａｇ（２００ｎｍ）
素子４（比較例１）：ＩＴＯ／α−ＮＰＤ（５０ｎｍ）／化合物（１７）−８（５０ｎｍ）／Ｍｇ：Ａｇ（２００ｎｍ）
【０５２２】
素子３及び素子４の発光色はいずれも橙色であり、実施例１と同様に分光測定を行った結果、６１０ｎｍ付近に発光ピークを有する同様のスペクトルが得られた。
【０５２３】
これらの有機電界発光素子に対して初期輝度３００ｃｄ／ｍ２で電流値を一定に通電して連続発光し、強制劣化させた際、輝度が半減するまで、素子３では１３００時間であったのに対して、スチリル化合物単独膜を発光層として使用した素子４では３５０時間となった。
【０５２４】
比較例２
この比較例は、上記構造式（１７）−１４のスチリル化合物と上記構造式のＡｌｑ３との混合層を電子輸送性発光層として用いた素子と、上記構造式（１７）−１４のスチリル化合物のみの単独膜を電子輸送性発光層として用いた素子の素子特性を比較した例である。
【０５２５】
層構造、成膜法とも実施例２に準拠して有機電界発光素子を作製した。
【０５２６】
素子構造：
素子５（実施例１７）：ＩＴＯ／α−ＮＰＤ（５０ｎｍ）／構造式（１７）−１４のスチリル化合物＋Ａｌｑ３（５０ｎｍ）／Ｍｇ：Ａｇ（２００ｎｍ）
素子６（比較例２）：ＩＴＯ／α−ＮＰＤ（５０ｎｍ）／構造式（１７）−１４のスチリル化合物（５０ｎｍ）／Ｍｇ：Ａｇ（２００ｎｍ）
【０５２７】
素子５及び素子６の発光色はいずれも橙色であり、実施例１と同様に分光測定を行った結果、６０５ｎｍ付近に発光ピークを有する同様のスペクトルが得られた。
【０５２８】
これらの有機電界発光素子に対して初期輝度３００ｃｄ／ｍ２で電流値を一定に通電して連続発光し、強制劣化させた際、輝度が半減するまで、素子５では３３００時間であったのに対して、スチリル化合物単独膜を発光層として使用した素子６では６００時間となった。
【０５２９】
比較例３
この比較例は、上記構造式（１７）−２０のスチリル化合物と上記構造式のＡｌｑ３との混合層を電子輸送性発光層として用いた素子と、上記構造式（１７）−２０のスチリル化合物のみの単独膜を電子輸送性発光層として用いた素子の素子特性を比較した例である。
【０５３０】
層構造、成膜法とも実施例２に準拠して有機電界発光素子を作製した。
【０５３１】
素子構造：
素子７（実施例２３）：ＩＴＯ／α−ＮＰＤ（５０ｎｍ）／構造式（１７）−２０のスチリル化合物＋Ａｌｑ３（５０ｎｍ）／Ｍｇ：Ａｇ（２００ｎｍ）
素子８（比較例３）：ＩＴＯ／α−ＮＰＤ（５０ｎｍ）／構造式（１７）−２０のスチリル化合物（５０ｎｍ）／Ｍｇ：Ａｇ（２００ｎｍ）
【０５３２】
素子７及び素子８の発光色はいずれも赤色であり、実施例１と同様に分光測定を行った結果、６８０ｎｍ付近に発光ピークを有する同様のスペクトルが得られた。
【０５３３】
これらの有機電界発光素子に対して初期輝度３００ｃｄ／ｍ２で電流値を一定に通電して連続発光し、強制劣化させた際、輝度が半減するまで、素子７では５００時間であったのに対して、スチリル化合物単独膜を発光層として使用した素子８では１２０時間となった。
【０５３４】
比較例４
この比較例は、上記構造式（１７）−２６のスチリル化合物と上記構造式Ａｌｑ３との混合層を電子輸送性発光層として用いた素子と、上記構造式（１７）−２６のスチリル化合物のみの単独膜を電子輸送性発光層として用いた素子の素子特性を比較した例である。
【０５３５】
層構造、成膜法とも実施例２に準拠して有機電界発光素子を作製した。
【０５３６】
素子構造：
素子９（実施例２９）：ＩＴＯ／α−ＮＰＤ（５０ｎｍ）／構造式（１７）−２６のスチリル化合物＋Ａｌｑ３（５０ｎｍ）／Ｍｇ：Ａｇ（２００ｎｍ）
素子１０（比較例４）：ＩＴＯ／α−ＮＰＤ（５０ｎｍ）／構造式（１７）−２６のスチリル化合物（５０ｎｍ）／Ｍｇ：Ａｇ（２００ｎｍ）
【０５３７】
素子９及び素子１０の発光色はいずれも赤色であり、実施例１と同様に分光測定を行った結果、６３０ｎｍ付近に発光ピークを有する同様のスペクトルが得られた。
【０５３８】
これらの有機電界発光素子に対して初期輝度３００ｃｄ／ｍ２で電流値を一定に通電して連続発光し、強制劣化させた際、輝度が半減するまで、素子９では７８０時間であったのに対して、スチリル化合物単独膜を発光層として使用した素子１０では１７０時間となった。
【０５３９】
比較例５
この比較例は、上記構造式（１７）−３２のスチリル化合物と上記構造式のＡｌｑ３との混合層を電子輸送性発光層として用いた素子と、上記構造式（１７）−３２のスチリル化合物のみの単独膜を電子輸送性発光層として用いた素子の素子特性を比較した例である。
【０５４０】
層構造、成膜法とも実施例２に準拠して有機電界発光素子を作製した。
【０５４１】
素子構造：
素子１１（実施例３５）：ＩＴＯ／α−ＮＰＤ（５０ｎｍ）／構造式（１７）
−３２のスチリル化合物＋Ａｌｑ３（５０ｎｍ）／Ｍｇ：Ａｇ（２００ｎｍ）
素子１２（比較例５）：ＩＴＯ／α−ＮＰＤ（５０ｎｍ）／構造式（１７）−３２のスチリル化合物（５０ｎｍ）／Ｍｇ：Ａｇ（２００ｎｍ）
【０５４２】
素子１１及び素子１２の発光色はいずれも赤色であり、実施例１と同様に分光測定を行った結果、６４０ｎｍ付近に発光ピークを有する同様のスペクトルが得られた。
【０５４３】
これらの有機電界発光素子に対して初期輝度３００ｃｄ／ｍ２で電流値を一定に通電して連続発光し、強制劣化させた際、輝度が半減するまで、素子１１では５５００時間であったのに対して、スチリル化合物単独膜を発光層として使用した素子１２では８００時間となった。
【０５４４】
比較例６
この比較例は、上記構造式（１７）−４２のスチリル化合物と上記構造式Ａｌｑ３の混合層を電子輸送性発光層として用いた素子と、上記構造式（１７）−４２のスチリル化合物のみの単独膜を電子輸送性発光層として用いた素子の素子特性を比較した例である。
【０５４５】
層構造、成膜法とも実施例２に準拠して有機電界発光素子を作製した。
【０５４６】
素子構造：
素子１３（実施例４５）：ＩＴＯ／α−ＮＰＤ（５０ｎｍ）／構造式（１７）
−４２のスチリル化合物＋Ａｌｑ３（５０ｎｍ）／Ｍｇ：Ａｇ（２００ｎｍ）
素子１４（比較例６）：ＩＴＯ／α−ＮＰＤ（５０ｎｍ）／構造式（１７）−４２のスチリル化合物（５０ｎｍ）／Ｍｇ：Ａｇ（２００ｎｍ）
【０５４７】
素子１３及び素子１４の発光色はいずれも赤色であり、実施例１と同様に分光測定を行った結果、６５０ｎｍ付近に発光ピークを有する同様のスペクトルが得られた。
【０５４８】
これらの有機電界発光素子に対して初期輝度３００ｃｄ／ｍ２で電流値を一定に通電して連続発光し、強制劣化させた際、輝度が半減するまで、素子１３では１５５０時間であったのに対して、スチリル化合物単独膜を発光層として使用した素子１４では２８０時間となった。
【０５４９】
比較例７
この比較例は、上記構造式（１７）−５１のスチリル化合物と上記構造式のＡｌｑ３との混合層を電子輸送性発光層として用いた素子と、上記構造式（１７）−５１のスチリル化合物のみの単独膜を電子輸送性発光層として用いた素子の素子特性を比較した例である。
【０５５０】
層構造、成膜法とも実施例２に準拠して有機電界発光素子を作製した。
【０５５１】
素子構造：
素子１５（実施例５４）：ＩＴＯ／α−ＮＰＤ（５０ｎｍ）／構造式（１７）−５１のスチリル化合物＋Ａｌｑ３（５０ｎｍ）／Ｍｇ：Ａｇ（２００ｎｍ）
素子１６（比較例７）：ＩＴＯ／α−ＮＰＤ（５０ｎｍ）／構造式（１７）−５１のスチリル化合物（５０ｎｍ）／Ｍｇ：Ａｇ（２００ｎｍ）
【０５５２】
素子１５及び素子１６の発光色はいずれも赤色であり、実施例１と同様に分光測定を行った結果、６４５ｎｍ付近に発光ピークを有する同様のスペクトルが得られた。
【０５５３】
これらの有機電界発光素子に対して初期輝度３００ｃｄ／ｍ２で電流値を一定に通電して連続発光し、強制劣化させた際、輝度が半減するまで、素子１５では１０５０時間であったのに対して、スチリル化合物単独膜を発光層として使用した素子１６では１８０時間となった。
【０５５４】
比較例８
この比較例は、上記構造式（１７）−５５のスチリル化合物と上記構造式のＡｌｑ３との混合層を電子輸送性発光層として用いた素子と、上記構造式（１７）−５５のスチリル化合物のみの単独膜を電子輸送性発光層として用いた素子の素子特性を比較した例である。
【０５５５】
層構造、成膜法とも実施例２に準拠して有機電界発光素子を作製した。
【０５５６】
素子構造：
素子１７（実施例５８）：ＩＴＯ／α−ＮＰＤ（５０ｎｍ）／構造式（１７）−５５のスチリル化合物＋Ａｌｑ３（５０ｎｍ）／Ｍｇ：Ａｇ（２００ｎｍ）
素子１８（比較例８）：ＩＴＯ／α−ＮＰＤ（５０ｎｍ）／構造式（１７）−５５のスチリル化合物（５０ｎｍ）／Ｍｇ：Ａｇ（２００ｎｍ）
【０５５７】
素子１７及び素子１８の発光色はいずれも橙色であり、実施例１と同様に分光測定を行った結果、５９０ｎｍ付近に発光ピークを有する同様のスペクトルが得られた。
【０５５８】
これらの有機電界発光素子に対して初期輝度３００ｃｄ／ｍ２で電流値を一定に通電して連続発光し、強制劣化させた際、輝度が半減するまで、素子１７では２５０時間であったのに対して、スチリル化合物単独膜を発光層として使用した素子１８では７０時間となった。
【０５５９】
実施例８７
本実施例は、一般式［Ｉ］のスチリル化合物のうち、上記構造式（１７）−３２のスチリル化合物と、上記構造式のＡｌｑ３との混合層を電子輸送性発光層として用い、上面発光型の有機電界発光素子を作製した例である。
【０５６０】
まず、真空蒸着装置中に、１００ｎｍの厚さの銀合金と、更にその上部に成膜された１０ｎｍの厚さのＩＴＯとからなる陽極が一表面に形成された３０ｍｍ×３０ｍｍのガラス基板をセッティングした。蒸着マスクとして、複数の２．０ｍｍ×２．０ｍｍの単位開口を有する金属マスクを基板に近接して配置し、真空蒸着法により１０−４Ｐａ以下の真空下で下記構造式の２−ＴＮＡＴＡを例えば２０ｎｍ成膜し、続いてその上に、α−ＮＰＤを例えば４３ｎｍの厚さに成膜した。蒸着レートは各々０．１ｎｍ／秒とした。
【０５６１】
【化８８】
２−ＴＮＡＴＡ：
2004087463.tif 000137
【０５６２】
更に、上記構造式（１７）−３２のスチリル化合物と電子輸送性材料であるＡｌｑ３とを重量比１：１で混合した層を正孔輸送層に接して蒸着した。上記構造式（１７）−３２のアミノスチリル化合物とＡｌｑ３とからなる電子輸送層（兼発光層）の膜厚も例えば３０ｎｍとし、蒸着レートは各々０．２ｎｍ／秒とした。
【０５６３】
更に、その上に、電子輸送層としてＡｌｑ３を例えば３６ｎｍの厚さに成膜した。
【０５６４】
陰極材料としてはＭｇとＡｇの混合膜を採用し、これも蒸着により、例えばＭｇとＡｇの混合比を５：１として１２ｎｍの厚さに形成し、図６に示した如き有機電界発光素子を作製した。
【０５６５】
このように作製した実施例８７の有機電界発光素子に、窒素雰囲気下で順バイアス直流電圧を加えて発光特性を評価した。発光色は赤色であり、実施例１と同様に分光測定を行った結果、６４０ｎｍ付近に発光ピークを有するスペクトルを得た。また、電圧−輝度測定を行ったところ、８Ｖで８５０ｃｄ／ｍ２の輝度が得られた。
【０５６６】
この有機電界発光素子を作製後、窒素雰囲気下に１ヶ月放置したが、素子劣化は観察されなかった。また、初期輝度３００ｃｄ／ｍ２で電流値を一定に通電して連続発光し、強制劣化させた際、輝度が半減するまで８３００時間であった。
【０５６７】
実施例８８
本実施例は、一般式［Ｉ］のスチリル化合物のうち、上記構造式（１７）−３３のスチリル化合物と、上記構造式のＡｌｑ３との混合層を電子輸送性発光層として用い、上面発光型の有機電界発光素子を作製した例である。
【０５６８】
層構造、成膜法ともに実施例８７に準拠して有機電界発光素子を作製した。
【０５６９】
このように作製した実施例８８の有機電界発光素子に、窒素雰囲気下で順バイアス直流電圧を加えて発光特性を評価した。発光色は赤色であり、実施例１と同様に分光測定を行った結果、６４０ｎｍ付近に発光ピークを有するスペクトルを得た。また、電圧−輝度測定を行ったところ、８Ｖで９００ｃｄ／ｍ２の輝度が得られた。
【０５７０】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化された際、輝度が半減するまで７０００時間であった。
【０５７１】
実施例８９
本実施例は、一般式［Ｉ］のスチリル化合物のうち、上記構造式（１７）−３４のスチリル化合物と、上記構造式のＡｌｑ３との混合層を電子輸送性発光層として用い、上面発光型の有機電界発光素子を作製した例である。
【０５７２】
層構造、成膜法ともに実施例８７に準拠して有機電界発光素子を作製した。
【０５７３】
このように作製した実施例８９の有機電界発光素子に、窒素雰囲気下で順バイアス直流電圧を加えて発光特性を評価した。発光色は赤色であり、実施例１と同様に分光測定を行った結果、６４３ｎｍ付近に発光ピークを有するスペクトルを得た。また、電圧−輝度測定を行ったところ、８Ｖで８００ｃｄ／ｍ２の輝度が得られた。
【０５７４】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化された際、輝度が半減するまで６０００時間であった。
【０５７５】
実施例９０
本実施例は、一般式［Ｉ］のスチリル化合物のうち、上記構造式（１７）−２７のスチリル化合物と、上記構造式のＡｌｑ３との混合層を電子輸送性発光層として用い、上面発光型の有機電界発光素子を作製した例である。
【０５７６】
層構造、成膜法ともに実施例８７に準拠して有機電界発光素子を作製した。
【０５７７】
このように作製した実施例９０の有機電界発光素子に、窒素雰囲気下で順バイアス直流電圧を加えて発光特性を評価した。発光色は赤色であり、実施例１と同様に分光測定を行った結果、６４０ｎｍ付近に発光ピークを有するスペクトルを得た。また、電圧−輝度測定を行ったところ、８Ｖで６５０ｃｄ／ｍ２の輝度が得られた。
【０５７８】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化された際、輝度が半減するまで２２００時間であった。
【０５７９】
実施例９１
本実施例は、一般式［Ｉ］のスチリル化合物のうち、上記構造式（１７）−２８のスチリル化合物と、上記構造式のＡｌｑ３との混合層を電子輸送性発光層として用い、上面発光型の有機電界発光素子を作製した例である。
【０５８０】
層構造、成膜法ともに実施例８７に準拠して有機電界発光素子を作製した。
【０５８１】
このように作製した実施例９１の有機電界発光素子に、窒素雰囲気下で順バイアス直流電圧を加えて発光特性を評価した。発光色は赤色であり、実施例１と同様に分光測定を行った結果、６４２ｎｍ付近に発光ピークを有するスペクトルを得た。また、電圧−輝度測定を行ったところ、８Ｖで６８０ｃｄ／ｍ２の輝度が得られた。
【０５８２】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化された際、輝度が半減するまで３５００時間であった。
【０５８３】
実施例９２
本実施例は、一般式［Ｉ］のスチリル化合物のうち、上記構造式（１７）−２９のスチリル化合物と、上記構造式のＡｌｑ３との混合層を電子輸送性発光層として用い、上面発光型の有機電界発光素子を作製した例である。
【０５８４】
層構造、成膜法ともに実施例８７に準拠して有機電界発光素子を作製した。
【０５８５】
このように作製した実施例９２の有機電界発光素子に、窒素雰囲気下で順バイアス直流電圧を加えて発光特性を評価した。発光色は赤色であり、実施例１と同様に分光測定を行った結果、６４５ｎｍ付近に発光ピークを有するスペクトルを得た。また、電圧−輝度測定を行ったところ、８Ｖで６６０ｃｄ／ｍ２の輝度が得られた。
【０５８６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化された際、輝度が半減するまで３８００時間であった。
【０５８７】
実施例９３
本実施例は、一般式［Ｉ］のスチリル化合物のうち、上記構造式（１７）−３０のスチリル化合物と、上記構造式のＡｌｑ３との混合層を電子輸送性発光層として用い、上面発光型の有機電界発光素子を作製した例である。
【０５８８】
層構造、成膜法ともに実施例８７に準拠して有機電界発光素子を作製した。
【０５８９】
このように作製した実施例９３の有機電界発光素子に、窒素雰囲気下で順バイアス直流電圧を加えて発光特性を評価した。発光色は赤色であり、実施例１と同様に分光測定を行った結果、６５０ｎｍ付近に発光ピークを有するスペクトルを得た。また、電圧−輝度測定を行ったところ、８Ｖで７００ｃｄ／ｍ２の輝度が得られた。
【０５９０】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化された際、輝度が半減するまで３３００時間であった。
【０５９１】
実施例９４
本実施例は、一般式［Ｉ］のスチリル化合物のうち、上記構造式（１７）−３１のスチリル化合物と、上記構造式のＡｌｑ３との混合層を電子輸送性発光層として用い、上面発光型の有機電界発光素子を作製した例である。
【０５９２】
層構造、成膜法ともに実施例８７に準拠して有機電界発光素子を作製した。
【０５９３】
このように作製した実施例９４の有機電界発光素子に、窒素雰囲気下で順バイアス直流電圧を加えて発光特性を評価した。発光色は赤色であり、実施例１と同様に分光測定を行った結果、６４０ｎｍ付近に発光ピークを有するスペクトルを得た。また、電圧−輝度測定を行ったところ、８Ｖで１１００ｃｄ／ｍ２の輝度が得られた。
【０５９４】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化された際、輝度が半減するまで６０００時間であった。
【０５９５】
実施例９５
本実施例は、一般式［Ｉ］のスチリル化合物のうち、上記構造式（１７）−２０のスチリル化合物と、上記構造式のＡｌｑ３との混合層を電子輸送性発光層として用い、上面発光型の有機電界発光素子を作製した例である。
【０５９６】
層構造、成膜法ともに実施例８７に準拠して有機電界発光素子を作製した。
【０５９７】
このように作製した実施例９５の有機電界発光素子に、窒素雰囲気下で順バイアス直流電圧を加えて発光特性を評価した。発光色は赤色であり、実施例１と同様に分光測定を行った結果、６５５ｎｍ付近に発光ピークを有するスペクトルを得た。また、電圧−輝度測定を行ったところ、８Ｖで２００ｃｄ／ｍ２の輝度が得られた。
【０５９８】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化された際、輝度が半減するまで５００時間であった。
【０５９９】
実施例９６
本実施例は、一般式［Ｉ］のスチリル化合物のうち、上記構造式（１７）−２３のスチリル化合物と、上記構造式のＡｌｑ３との混合層を電子輸送性発光層として用い、上面発光型の有機電界発光素子を作製した例である。
【０６００】
層構造、成膜法ともに実施例８７に準拠して有機電界発光素子を作製した。
【０６０１】
このように作製した実施例９６の有機電界発光素子に、窒素雰囲気下で順バイアス直流電圧を加えて発光特性を評価した。発光色は赤色であり、実施例１と同様に分光測定を行った結果、６５５ｎｍ付近に発光ピークを有するスペクトルを得た。また、電圧−輝度測定を行ったところ、８Ｖで２１０ｃｄ／ｍ２の輝度が得られた。
【０６０２】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化された際、輝度が半減するまで３５０時間であった。
【０６０３】
実施例９７
本実施例は、一般式［Ｉ］のスチリル化合物のうち、上記構造式（１７）−１３のスチリル化合物と、上記構造式のＡｌｑ３との混合層を電子輸送性発光層として用い、上面発光型の有機電界発光素子を作製した例である。
【０６０４】
層構造、成膜法ともに実施例８７に準拠して有機電界発光素子を作製した。
【０６０５】
このように作製した実施例９７の有機電界発光素子に、窒素雰囲気下で順バイアス直流電圧を加えて発光特性を評価した。発光色は赤色であり、実施例１と同様に分光測定を行った結果、６３０ｎｍ付近に発光ピークを有するスペクトルを得た。また、電圧−輝度測定を行ったところ、８Ｖで１８００ｃｄ／ｍ２の輝度が得られた。
【０６０６】
この有機電界発光素子を作製後、窒素雰囲気下に１ヶ月間放置したが、素子劣化は観察されなかった。また、初期輝度３００ｃｄ／ｍ２で電流値を一定に通電して連続発光し、強制劣化された際、輝度が半減するまで２５００時間であった。
【０６０７】
【発明の作用効果】
本発明の有機電界発光素子及び発光装置によれば、発光領域を有する有機層が陽極と陰極との間に設けられている有機電界発光素子において、前記有機層の構成層の少なくとも１層が、前記一般式［Ｉ］で表されるスチリル化合物の少なくとも１種と、電荷輸送能を持つ材料とを含む混合層からなっているので、高輝度、高信頼性であって熱安定性も良好であり、赤色等の比較的長波長の発光色を任意に選択でき、色純度が良好な有機電界発光素子を提供することができる。
【図面の簡単な説明】
【図１】本発明に基づく有機電界発光素子の要部概略断面図である。
【図２】同、有機電界発光素子の他の例の要部概略断面図である。
【図３】同、有機電界発光素子の他の例の要部概略断面図である。
【図４】同、有機電界発光素子の他の例の要部概略断面図である。
【図５】同、有機電界発光素子の他の例の要部概略断面図である。
【図６】同、有機電界発光素子の更に他の例の要部概略断面図である。
【図７】同、有機電界発光素子を用いたフルカラーの平面ディスプレイの構成図である。
【符号の説明】
１…基板、２…透明電極（陽極）、３…陰極、４…保護膜、
５、５ａ、５ｂ…有機層、６…正孔輸送層、７…電子輸送層、８…電源、
９…正孔注入層、１０…正孔輸送層、１１…発光層、１２…電子輸送層、
１４…輝度信号回路、１５…制御回路、２０…発光光、
Ａ、Ｂ、Ｃ、Ｄ、Ｅ、Ｆ…有機電界発光素子
【図１】
2004087463.tif 000189
【図２】
2004087463.tif 000190
【図３】
2004087463.tif 000191
【図４】
2004087463.tif 000192
【図５】
2004087463.tif 000193
【図６】
2004087463.tif 000194
【図７】
2004087463.tif 000195